(57)【特許請求の範囲】
【請求項１】
一つ又は複数の重合可能な蛍光モノマー単位、及び一つ又は複数の重合可能な非蛍光モノマー単位の重合から導かれた、水分散性蛍光ポリマーと；
溶媒と；
増粘剤と
を含む、蛍光マーキング組成物であって、
前記水分散性蛍光ポリマーは、２〜２０００ｋＤａの重量平均分子量を有し、
３１０〜４００ｎｍの光吸収スペクトル、及び４００〜７５０ｎｍの発光スペクトルを有し、
前記一つ又は複数の重合可能な蛍光モノマー単位は、構造（Ｉ）、（ＩＩ）、（ＩＩＩ）、（ＩＶ）、（Ｖ）、（ＶＩ）、（ＶＩＩ）、（ＶＩＩＩ）又は（ＩＸ）：
【化１】
0006645989.tif 000020
｛構造（Ｉ）、（ＩＩ）及び（ＩＩＩ）中、
ｎは、１〜１０の整数であり；
Ａは、アルキル、アルコキシアルキル、アルキルアミドアルキル、アリール、又は存在せず；Ａが存在しない場合、Ｂは窒素であり、Ｂはイミド窒素に直接結合しており；
Ｂは硫黄又は窒素であり、Ｂが硫黄であるとき、Ｒ１０又はＲ１１のいずれか一方のみ存在し；
Ｄは、酸素、窒素、硫黄、又は存在せず、Ｄが存在しない場合、（ＣＨ２）ｎは環上の炭素に直接結合しており；
Ｒ３及びＲ４は、それぞれ独立して、スルホン酸若しくはその塩、カルボン酸若しくはその塩、アリルオキシ、又はビニルベンジルオキシであり、Ｒ３又はＲ４のうち一方がスルホン酸若しくはその塩、又はカルボン酸若しくはその塩である場合、他方は、アリルオキシ又はビニルベンジルオキシでなければならず；
Ｒ５は、アルキル、アルキルアミノ、ヒドロキシアルキル、又はアリルであり；
Ｒ６及びＲ７は、それぞれ独立してアルキルであり；
Ｒ８は、アリル、アルキル、ビニルベンジル、又は２−ヒドロキシ−３−アリルオキシプロピルであり；
Ｒ９は、水素、アルキル、アルコキシ、ハロゲン、スルホン酸若しくはその塩、ホスホン酸若しくはその塩、ジアルキルアミノ、アリルオキシ、又はビニルベンジルオキシであり；
Ｒ１０及びＲ１１は、それぞれ独立してアルキルであり；
Ｒ１２は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｘ−はアニオンである｝
【化２】
0006645989.tif 000021
｛構造（ＩＶ）及び（Ｖ）中、
Ａは、アルキル、アルコキシアルキル、アルキルアミドアルキル、アリール、又は存在せず；Ａが存在しない場合、Ｅは窒素であり、Ｅはイミド窒素に直接結合しており；
Ｅは硫黄又は窒素であり、Ｅが硫黄であるとき、Ｒ１又はＲ２のいずれか一方のみ存在し；
Ｄは、アルキル、アルコキシアルキル、アルコキシ、アルキルアミドアルキル、アルキルアミノ、ＮＨ、アリール、又は存在せず；
Ｒは、独立して水素又はアルキルであり；
Ｒ１及びＲ２は、それぞれ独立してアルキルであり；
Ｒ３は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｒ４は、アリル、アクリル、メタクリル、２−ヒドロキシ−３−アリルオキシプロピル、ビニルベンジル、２−アクリルオキシエチル、及び２−メタクリルオキシエチルであり；
Ｒ５は、それぞれ独立して、水素、ハロゲン、−ＮＯ２−、−Ｃ（Ｏ）ＯＨ若しくはその塩、−ＰＯ（ＯＨ）２若しくはその塩、−ＳＯ２（ＯＨ）若しくはその塩、又は−ＳＯ２（ＮＲ２）であり；
Ｘ−はアニオンであり；
Ｚは、−ＣＨ２−、−Ｃ（Ｏ）、−ＣＲ２−、−ＮＲ−、−ＮＲ２＋−、−Ｎ（ＯＨ）−、−Ｏ−、−Ｓ−、−Ｓ（Ｏ）−、又は−ＳＯ２である｝
【化３】
0006645989.tif 000022
｛構造（ＶＩＩＩ）及び（ＩＸ）中、Ｍは、水素、ナトリウム、カリウム、セシウム、ルビジウム、リチウム、又はアンモニウムであり；ｎは、整数１、２、３、４、６、又は９である｝
を有し、
前記一つ又は複数の重合可能な非蛍光モノマー単位は、アクリル酸及び２−アクリルアミド−２−メチルプロパンスルホン酸からなる群から選択される一つ又は複数のモノマーである、蛍光マーキング組成物。
【請求項２】
前記蛍光モノマー単位が構造（Ｉ）を有し、かつ４−メトキシ−Ｎ−（３−Ｎ’，Ｎ’−ジメチルアミノプロピル）ナフタルイミド塩化ビニルベンジル第四級塩、４−メトキシ−Ｎ−（３−Ｎ’，Ｎ’−ジメチルアミノプロピル）ナフタルイミド  ２−ヒドロキシ−３−アリルオキシプロピルクロリド第四級塩、若しくは４−メトキシ−Ｎ−（３−Ｎ’，Ｎ’−ジメチルアミノプロピル）ナフタルイミド塩化アリル第四級塩であるか；又は前記蛍光モノマー単位が構造（ＩＩ）を有し、かつＮ−アリル−４−（２−Ｎ’，Ｎ’−ジメチルアミノエトキシ）ナフタルイミドメチルサルフェート第四級塩であるか；又は前記蛍光モノマー単位が構造（ＩＩＩ）を有し、かつ５−アリルオキシ−４’−カルボキシ−１，８−ナフトイレン−１’，２’−ベンゾイミダゾール、若しくは６−ビニルベンジルオキシ−４’−カルボキシ−１，８−ナフトイレン−１’，２’−ベンゾイミダゾールである、請求項１に記載の組成物。
【請求項３】
前記蛍光モノマー単位が構造（ＩＶ）を有し、かつスルホン化−Ｎ−（３−Ｎ’，Ｎ’−ジメチルアミノプロピル）ベンゾ（ｋ，ｌ）キサンテン−３，４−ジカルボキシルイミド  ２−ヒドロキシ−３−アリルオキシプロピル第四級塩、スルホン化−Ｎ−（３−Ｎ’，Ｎ’−ジメチルアミノプロピル）ベンゾ（ｋ，ｌ）キサンテン−３，４−ジカルボキシルイミド塩化ビニルベンジル第四級塩、若しくはスルホン化−Ｎ−（３−Ｎ’，Ｎ’−ジメチルアミノプロピル）ベンゾ（ｋ，ｌ）キサンテン−３，４−ジカルボキシルイミド塩化アリル第四級塩であるか；又は前記蛍光モノマー単位が構造（Ｖ）を有し、かつＮ−（３−Ｎ’，Ｎ’−ジメチルアミノプロピル）ベンゾ（ｋ，ｌ）キサンテン−３，４−ジカルボキシルイミド塩化アリル第四級塩である、請求項１に記載の組成物。
【請求項４】
構造（ＶＩＩＩ）を有する前記蛍光モノマー単位が、８−（アリルオキシ）−１，３，６−ピレントリスルホン酸、又はそのナトリウム塩、カリウム塩、セシウム塩、ルビジウム塩、リチウム塩、若しくはアンモニウム塩であるか；又は構造（ＩＸ）を有する前記蛍光モノマー単位が、８−（３−ビニルベンジルオキシ）−１，３，６−ピレントリスルホン酸、８−（４−ビニルベンジルオキシ）−１，３，６−ピレントリスルホン酸、又はこれらのナトリウム塩、カリウム塩、セシウム塩、ルビジウム塩、リチウム塩、若しくはアンモニウム塩である、請求項１に記載の組成物。
【請求項５】
前記組成物は、前記非蛍光性ポリマー内に封入された、コーティングされた、若しくは取り込まれた蛍光色素；又は前記非蛍光性ポリマーに共有結合した蛍光色素を更に含まない、請求項１に記載の組成物。
【請求項６】
場所が洗浄されたかどうか決定する方法であって、前記方法は：
溶媒及び水分散性蛍光ポリマーを含む蛍光マーキング組成物を、環境表面上の場所に適用することと、前記環境表面を一若しくは複数回洗浄した後、前記場所に前記水分散性蛍光ポリマーが残っているかどうか決定することと
を含み、
前記水分散性蛍光ポリマーは、一つ若しくは複数の重合可能な蛍光モノマー単位と、一つ若しくは複数の重合可能な非蛍光モノマー単位との重合から導かれ、又は蛍光色素と非蛍光性ポリマーとの接合体である、方法；又は
前記組成物を、環境表面上の場所に適用することと、前記環境表面を一若しくは複数回洗浄した後、前記場所に水分散性蛍光ポリマーが残っているかどうか決定することとを含み、
前記一つ若しくは複数の重合可能な蛍光モノマー単位は、構造（Ｉ）、（ＩＩ）、（ＩＩＩ）、（ＩＶ）、（Ｖ）、（ＶＩ）、（ＶＩＩ）、（ＶＩＩＩ）又は（ＩＸ）：
【化４】
0006645989.tif 000023
｛構造（Ｉ）、（ＩＩ）及び（ＩＩＩ）中、
ｎは、１〜１０の整数であり；
Ａは、アルキル、アルコキシアルキル、アルキルアミドアルキル、アリール、又は存在せず；Ａが存在しない場合、Ｂは窒素であり、Ｂはイミド窒素に直接結合しており；
Ｂは硫黄又は窒素であり、Ｂが硫黄であるとき、Ｒ１０又はＲ１１のいずれか一方のみ存在し；
Ｄは、酸素、窒素、硫黄、又は存在せず、Ｄが存在しない場合、（ＣＨ２）ｎは環上の炭素に直接結合しており；
Ｒ３及びＲ４は、それぞれ独立して、スルホン酸若しくはその塩、カルボン酸若しくはその塩、アリルオキシ、又はビニルベンジルオキシであり、Ｒ３又はＲ４のうち一方がスルホン酸若しくはその塩、又はカルボン酸若しくはその塩である場合、他方は、アリルオキシ又はビニルベンジルオキシでなければならず；
Ｒ５は、アルキル、アルキルアミノ、ヒドロキシアルキル、又はアリルであり；
Ｒ６及びＲ７は、それぞれ独立してアルキルであり；
Ｒ８は、アリル、アルキル、ビニルベンジル、又は２−ヒドロキシ−３−アリルオキシプロピルであり；
Ｒ９は、水素、アルキル、アルコキシ、ハロゲン、スルホン酸若しくはその塩、ホスホン酸若しくはその塩、ジアルキルアミノ、アリルオキシ、又はビニルベンジルオキシであり；
Ｒ１０及びＲ１１は、それぞれ独立してアルキルであり；
Ｒ１２は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｘ−はアニオンである｝
【化５】
0006645989.tif 000024
｛構造（ＩＶ）及び（Ｖ）中、
Ａは、アルキル、アルコキシアルキル、アルキルアミドアルキル、アリール、又は存在せず；Ａが存在しない場合、Ｅは窒素であり、Ｅはイミド窒素に直接結合しており；
Ｅは硫黄又は窒素であり、Ｅが硫黄であるとき、Ｒ１又はＲ２のいずれか一方のみ存在し；
Ｄは、アルキル、アルコキシアルキル、アルコキシ、アルキルアミドアルキル、アルキルアミノ、ＮＨ、アリール、又は存在せず；
Ｒは、独立して水素又はアルキルであり；
Ｒ１及びＲ２は、それぞれ独立してアルキルであり；
Ｒ３は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｒ４は、アリル、アクリル、メタクリル、２−ヒドロキシ−３−アリルオキシプロピル、ビニルベンジル、２−アクリルオキシエチル、及び２−メタクリルオキシエチルであり；
Ｒ５は、それぞれ独立して、水素、ハロゲン、−ＮＯ２−、−Ｃ（Ｏ）ＯＨ若しくはその塩、−ＰＯ（ＯＨ）２若しくはその塩、−ＳＯ２（ＯＨ）若しくはその塩、又は−ＳＯ２（ＮＲ２）であり；
Ｘ−はアニオンであり；
Ｚは、−ＣＨ２−、−Ｃ（Ｏ）、−ＣＲ２−、−ＮＲ−、−ＮＲ２＋−、−Ｎ（ＯＨ）−、−Ｏ−、−Ｓ−、−Ｓ（Ｏ）−、又は−ＳＯ２である｝
【化６】
0006645989.tif 000025
｛構造（ＶＩＩＩ）及び（ＩＸ）中、Ｍは、水素、ナトリウム、カリウム、セシウム、ルビジウム、リチウム、又はアンモニウムであり；ｎは、整数１、２、３、４、６、又は９である｝
を有し
前記一つ又は複数の重合可能な非蛍光モノマー単位は、アクリル酸及び２−アクリルアミド−２−メチルプロパンスルホン酸からなる群から選択される一つ又は複数のモノマーである、方法。
【請求項７】
場所が洗浄されたかどうか決定する方法であって、前記方法は、請求項１〜５のいずれか一項に記載の組成物を、環境表面上の場所に適用することと；前記環境表面を一又は複数回洗浄した後、前記場所に水分散性蛍光ポリマーが残っているかどうか決定することとを含む、方法。
【請求項８】
表面が洗浄されたかどうか決定するためのキットであって、前記キットは：
請求項１〜５のいずれか一項に記載の組成物と；
前記組成物を分配するためのディスペンサー、又は前記組成物を表面に適用するためのアプリケーターと
を含む、キット。
【請求項９】
一つ又は複数の重合可能な蛍光モノマー単位、及び一つ又は複数の重合可能な非蛍光モノマー単位の重合から導かれた水分散性蛍光ポリマーを含む、蛍光マーキング組成物であって、
前記一つ又は複数の重合可能な蛍光モノマー単位は、構造（Ｉ）、（ＩＩ）、（ＩＩＩ）、（ＩＶ）、（Ｖ）、（ＶＩ）、（ＶＩＩ）、（ＶＩＩＩ）又は（ＩＸ）：
【化７】
0006645989.tif 000026
｛構造（Ｉ）、（ＩＩ）及び（ＩＩＩ）中、
ｎは、１〜１０の整数であり；
Ａは、アルキル、アルコキシアルキル、アルキルアミドアルキル、アリール、又は存在せず；Ａが存在しない場合、Ｂは窒素であり、Ｂはイミド窒素に直接結合しており；
Ｂは硫黄又は窒素であり、Ｂが硫黄であるとき、Ｒ１０又はＲ１１のいずれか一方のみ存在し；
Ｄは、酸素、窒素、硫黄、又は存在せず、Ｄが存在しない場合、（ＣＨ２）ｎは環上の炭素に直接結合しており；
Ｒ３及びＲ４は、それぞれ独立して、スルホン酸若しくはその塩、カルボン酸若しくはその塩、アリルオキシ、又はビニルベンジルオキシであり、Ｒ３又はＲ４のうち一方がスルホン酸若しくはその塩、又はカルボン酸若しくはその塩である場合、他方は、アリルオキシ又はビニルベンジルオキシでなければならず；
Ｒ５は、アルキル、アルキルアミノ、ヒドロキシアルキル、又はアリルであり；
Ｒ６及びＲ７は、それぞれ独立してアルキルであり；
Ｒ８は、アリル、アルキル、ビニルベンジル、又は２−ヒドロキシ−３−アリルオキシプロピルであり；
Ｒ９は、水素、アルキル、アルコキシ、ハロゲン、スルホン酸若しくはその塩、ホスホン酸若しくはその塩、ジアルキルアミノ、アリルオキシ、又はビニルベンジルオキシであり；
Ｒ１０及びＲ１１は、それぞれ独立してアルキルであり；
Ｒ１２は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｘ−はアニオンである｝
【化８】
0006645989.tif 000027
｛構造（ＩＶ）及び（Ｖ）中、
Ａは、アルキル、アルコキシアルキル、アルキルアミドアルキル、アリール、又は存在せず；Ａが存在しない場合、Ｅは窒素であり、Ｅはイミド窒素に直接結合しており；
Ｅは硫黄又は窒素であり、Ｅが硫黄であるとき、Ｒ１又はＲ２のいずれか一方のみ存在し；
Ｄは、アルキル、アルコキシアルキル、アルコキシ、アルキルアミドアルキル、アルキルアミノ、ＮＨ、アリール、又は存在せず；
Ｒは、独立して水素又はアルキルであり；
Ｒ１及びＲ２は、それぞれ独立してアルキルであり；
Ｒ３は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｒ４は、アリル、アクリル、メタクリル、２−ヒドロキシ−３−アリルオキシプロピル、ビニルベンジル、２−アクリルオキシエチル、及び２−メタクリルオキシエチルであり；
Ｒ５は、それぞれ独立して、水素、ハロゲン、−ＮＯ２−、−Ｃ（Ｏ）ＯＨ若しくはその塩、−ＰＯ（ＯＨ）２若しくはその塩、−ＳＯ２（ＯＨ）若しくはその塩、又は−ＳＯ２（ＮＲ２）であり；
Ｘ−はアニオンであり；
Ｚは、−ＣＨ２−、−Ｃ（Ｏ）、−ＣＲ２−、−ＮＲ−、−ＮＲ２＋−、−Ｎ（ＯＨ）−、−Ｏ−、−Ｓ−、−Ｓ（Ｏ）−、又は−ＳＯ２である｝
【化９】
0006645989.tif 000028
｛構造（ＶＩＩＩ）及び（ＩＸ）中、Ｍは、水素、ナトリウム、カリウム、セシウム、ルビジウム、リチウム、又はアンモニウムであり；ｎは、整数１、２、３、４、６、又は９である｝
を有し、
前記一つ又は複数の重合可能な非蛍光モノマー単位は、アクリル酸及び２−アクリルアミド−２−メチルプロパンスルホン酸からなる群から選択される一つ又は複数のモノマーである、蛍光マーキング組成物。
【発明の詳細な説明】
【技術分野】
【０００１】
本発明は、一般に、表面が洗浄されたかどうか決定する蛍光マーキング組成物、及びその使用に関する。より詳細には、マーキング組成物は蛍光ポリマーを含む。
【背景技術】
【０００２】
院内感染又は院内感染症（ＨＡＩ）は、その特異的感染症以外のいくつかの理由のために受け入れられた患者によって、ヘルスケア施設内で起こる感染症である。ＨＡＩは、救急病院、外来診療環境、並びに長期診療施設、例えば、療養所、及び高度看護施設を含む、ヘルスケアが提供されるあらゆる環境で起こる可能性がある。特定の個人、例えば危篤患者、高齢者、幼児、及び免疫不全の者は、危険性がより高いにもかかわらず、全ての患者は、診察又は入院の間に感染症を被る危険性を免れない。
【０００３】
重大な院内問題を生じる病原体としては、ＭＲＳＡ（メチシリン耐性黄色ブドウ球菌）、ＶＲＥ（バンコマイシン耐性エンテロコッカス）、及びクロストリジウムディフィシル（Ｃ．ディフィシル）が挙げられる。それらの重大性は、現在入手可能な処理に対する耐性と、入院患者の周りの環境で素早く拡散する能力との組合せに由来する。ＭＲＳＡは、皮膚及び傷感染症、肺炎、並びに血流感染症を引き起こす。ＶＲＥは、腸及び尿路感染症を起こす。Ｃ．ディフィシルは、腸感染症にも存在し、激しい下痢を起こす。これらのそれぞれの病原体に関し、現行の抗生物質を用いた制御は、不可能ではないとしても、問題がある。疾病管理予防センター（ＣＤＣ）は、米国において少なくとも２百万人が抗生物質に対して耐性を示すバクテリアに感染しており、少なくとも２３，０００人がこれらの感染症を直接の原因として死亡すると推定している。耐抗生物質に関連する死の大部分は、ヘルスケア環境、例えば病院、及び療養所で起こる。
【０００４】
院内感染の防止に関する指針は、無菌技術、患者間の頻繁な手洗い、使い捨て品目の使用、患者の隔離、及び空気濾過の改善の遵守を含む。更に、全ての患者ケア領域、特に患者付近の表面の高度な洗浄及び消毒は重要である。いくつかの病原菌は長期間生き残る可能性があるので、汚染された環境表面は、ヘルスケア関連の病原体の伝染にとって重要な潜在的源を提供する。Ｃ．ディフィシルの細菌胞子は、例えば、ヘルスケア施設において最長５ヵ月間生存することができる。
【０００５】
上記に鑑み、病院、長期診療施設、及び他のヘルスケア設定における洗浄の遵守性を評価する必要性がある。そのような方法のひとつは、環境表面、特にＣＤＣにより「高頻度接触物（high touch objects）」（ＨＴＯ）と指定されたものの洗浄の完全性を評価する、蛍光標識システムである。この方法では、紫外線の下で蛍光を発する化学標識を含む半透明のターゲティング溶液を、ＨＴＯに適用することができる。乾燥したマーキング溶液は、その後、スプレー防感染剤で湿らせ、湿った布で拭くことによって除去される。ポータブル紫外線ライトを用いて、室内の標識されたＨＴＯが洗浄されたかどうか決定する。
【発明の概要】
【発明が解決しようとする課題】
【０００６】
しかしながら、洗浄プロセスで蛍光標識が完全に除去されていない場合、洗浄効率を監査する蛍光標識システムの使用は不完全である。蛍光体として小分子光学的増白剤を用いた現行製品は、紫外線光の下、表面からそれ以上こすり落とすことのできない「ゴースト」標識を残すことが分かった。典型的な光学的増白剤は表面との高い親和性を有しており、古い表面、高多孔質表面、及び酸化剤（例えば、漂白剤、ペルオキシド）によって洗浄された表面上で問題になる。環境表面の細孔、かき傷、切れ目、窪み、及びエッチングの存在は、表面から光学的増白剤を完全に除去することをより困難にしている。したがって、洗浄の後に残渣を残さない蛍光マーキング組成物を開発する必要性がある。
【課題を解決するための手段】
【０００７】
一つ又は複数の重合可能なモノマー単位、及び一つ又は複数の重合可能な非蛍光モノマー単位の重合から誘導された水分散性蛍光ポリマーと、溶媒と、増粘剤とを含む、蛍光マーキング組成物が提供される。ポリマーの重量平均分子量は２〜２０００ｋＤａであり、光吸収スペクトルは約３１０〜約４００ｎｍであり、発光スペクトルは約４００〜約７５０ｎｍである。
【０００８】
場所が洗浄されたか否か決定する方法もまた提供される。方法は、環境表面上の場所に蛍光マーキング組成物を適用することと、環境表面を一つ又は複数回洗浄した後、場所に蛍光ポリマーが残っているかどうか決定することとを含む。
【０００９】
場所が洗浄されたかどうか決定する他の方法もまた提供される。方法は、溶媒と、一つ以上の重合可能な蛍光モノマー単位、及び一つ又は複数の重合可能な非蛍光モノマー単位の共重合から誘導された水分散性蛍光ポリマーとを含む、蛍光マーキング組成物を、環境表面上の場所に適用することと；環境表面を一又は複数回洗浄した後、その場所に蛍光ポリマーが残っているかどうか決定することとを含む。
【００１０】
キットもまた提供される。キットは、蛍光マーキング組成物と、組成物を分配するためのディスペンサー又は組成物を表面に適用するためのアプリケーターと、任意に紫外線放射光源とを含む。
【００１１】
以下、他の目的及び構成を部分的に明らかにし、部分的に指し示す。
【発明を実施するための形態】
【００１２】
本発明の組成物は、洗浄処理のための蛍光マーカーとして使用することができ、特にヘルスケア環境に適している。組成物は、安定で、低発泡性で、すばやく乾燥し、容易に除去され、幅広い用途を可能にする粘度を有する。これらの組成物は、通常の条件では視認することが困難な、偶発的接触によっては容易に除去されないフィルムを形成する。環境表面に堆積したフィルムは紫外線光の下で蛍光を発し、ポータブル紫外線放射光源、例えばＵＶフラッシュライトで検査することによって容易に視覚化することができる。蛍光マーカーを含むフィルムは、病院の環境表面を洗浄及び消毒するために典型的に用いられる化学品、例えば、次亜塩素酸ナトリウム、過酢酸溶液、ペルオキシド溶液、及び四級化アンモニウム化合物防感染剤によって除去される。組成物は、そのような洗浄プロセスの間に組成物が除去されたとき、それらが残渣又は「ゴースト」標識を残さないという点で固有である。
【００１３】
本発明の組成物は蛍光ポリマーを含み、小分子光学的増白剤を含む従来技術の処方に改善をもたらす。従来の処方は、それらが適用された場所に「ゴースト」標識又はかすかな輪郭を残す可能性がある。このことは特に、そのような従来の処方を古い表面、多孔質表面、及び以前に酸化剤によって洗浄された表面に適用したとき当てはまる。
【００１４】
蛍光ポリマーに蛍光体を取り入れることは、残渣又は「ゴースト」標識を残さないように表面から組成物を除去することを改善するようである。典型的に、蛍光体は、高い表面持続性を示す大きな有機分子である。蛍光体の堆積が望まれる印刷又は洗濯などの用途にとって、持続性は有利である。しかしながら、除去可能な標識ゲルの場合、蛍光体の高い持続性は、表面、特に細孔、かき傷、窪み、その他の表面不完全性を含む表面からの除去に対して負の結果を有する。いかなる特定の理論にも限定されないが、蛍光体が結合したポリマー組成物と固体表面とが接触すると、ポリマーの吸着につながる可能性があるが、しかしながら、ポリマーのサイズが、細孔、かき傷、窪み、及び他の表面不完全性の中に堆積することを妨げると考えられる。更に、水中へのポリマーの溶解性もまた、マイクロファイバー、布、スポンジ、モップ、ワイパー、高圧スプレー、又は他の形態の機械的洗浄を介して、表面に洗浄又は消毒液を適用したときに、表面から蛍光体を除去することを助ける。
【００１５】
組成物は、泡適用パッド、又は先端がフェルトのパッド、例えば、ハイライトマーカーで見られるものを通して適用するのに適した粘度を有するよう処方することができる。従来の処方は、多くの場合、この種の適用にとってあまりに粘性であり、表面上へ軽くたたくと濃い塊になる。塊は、適用した場所で、はっきりと見える粗い粘着性の固体へと乾燥する。対照的に、開示される組成物は、低発泡性かつ速乾性であり、表面上にいかなる粗い又は粘着性の残渣も残さない。反対に、組成物が十分に粘稠性でない場合、垂直面を流れ落ちる可能性がある。これは、表面、例えば、限定されないが、光スイッチ、丸い浴槽の手すり、鏡、ドアハンドル、手すり、タッチスクリーンモニタ、及びドアなどの、適用された製品が望ましくない領域の中又は上に流れる可能性がある表面上で重要である。
【００１６】
本発明の蛍光マーキング組成物は、一つ又は複数の重合可能な蛍光モノマー単位、及び一つ又は複数の重合可能な非蛍光モノマー単位の重合から誘導された水溶性分散性蛍光ポリマーと、溶媒と、増粘剤とを含む。組成物は、以下に更に記載するように、他の添加剤、例えば界面活性剤、防腐剤、ｐＨ調製剤、又はこれらの組み合わせを更に含むことができる。
【００１７】
組成物は、使用前に所望の濃度範囲に希釈される濃縮物であることができる。代替として、組成物は、「即使用可能」で、所望の使用濃度で所望のアプリケーター内に提供することができる。組成物が即使用可能な処方である場合、組成物は、約１〜約３０重量％の蛍光ポリマーと；約６０〜約９９質量％の溶媒と；約０．０５〜約１質量％の増粘剤とを含む。好ましくは、即使用可能組成物は、約４〜約２５重量％の蛍光ポリマーと；約５０〜約９５質量％の溶媒と；約０．１〜約０．４質量％の増粘剤とを含む。より好ましくは、即使用可能組成物は、約８〜約１６質量％の蛍光ポリマーと；約６７〜約９１質量％の溶媒と；約０．１〜約０．４質量％の増粘剤と；約０．１〜約０．７質量％の防腐剤と；任意のｐＨ調製剤とを含む。
【００１８】
「即使用可能」組成物は、界面活性剤を含むことができる。組成物は、約１〜約３０重量％の蛍光ポリマーと；約６０〜約９９質量％の溶媒と；約０．０５〜約１質量％の増粘剤と；約０．０５〜約１０質量％の界面活性剤とを含む。好ましくは、即使用可能組成物は、約４〜約２５重量％の蛍光ポリマーと；約５０〜約９５質量％の溶媒と；約０．１〜約０．４質量％の増粘剤と；約０．５〜約１０質量％の界面活性剤とを含む。より好ましくは、即使用可能組成物は、約８〜約１６質量％の蛍光ポリマーと；約６７〜約９１質量％の溶媒と；約０．１〜約０．４質量％の増粘剤と；約１〜約６質量％の界面活性剤と；約０．１〜約０．７質量％の防腐剤と；任意のｐＨ調製剤とを含む。
【００１９】
組成物が濃縮形態である場合、蛍光ポリマー対界面活性剤、蛍光ポリマー対増粘剤の質量比、又は成分の他の相対的比率は、即使用可能組成物と同じままであるが、しかしながら、組成物に含まれる溶媒の量はより少ない。
【００２０】
蛍光モノマー
組成物の蛍光ポリマーを調製するために用いる重合可能な蛍光モノマーとしては、限定されないが、以下に示す構造（Ｉ）〜（ＩＸ）を有する化合物が挙げられる。
【００２１】
蛍光モノマーは、構造（Ｉ）、（ＩＩ）、又は（ＩＩＩ）：
【化１】
0006645989.tif 000002
を有することができ、式中、
ｎは、１〜１０の整数であり；
Ａは、アルキル、アルコキシアルキル、アルキルアミドアルキル、アリール、又は存在せず；Ａが存在しない場合、Ｂは窒素であり、Ｂはイミド窒素に直接結合しており；
Ｂは硫黄又は窒素であり、Ｂが硫黄であるとき、Ｒ１０又はＲ１１のいずれか一つだけが存在し；
Ｄは、酸素、窒素、硫黄、又は存在せず、Ｄが存在しない場合、（ＣＨ２）ｎは環上の炭素に直接結合しており；
Ｒ３及びＲ４は、それぞれ独立して、スルホン酸若しくはその塩、カルボン酸若しくはその塩、アリルオキシ、又はビニルベンジルオキシであり、Ｒ３又はＲ４のうち一方がスルホン酸若しくはその塩、又はカルボン酸若しくはその塩である場合、他方は、アリルオキシ又はビニルベンジルオキシでなければならず；
Ｒ５は、アルキル、アルキルアミノ、ヒドロキシアルキル、又はアリルであり；
Ｒ６及びＲ７は、それぞれ独立してアルキルであり；
Ｒ８は、アリル、アルキル、ビニルベンジル、又は２−ヒドロキシ−３−アリルオキシプロピルであり；
Ｒ９は、水素、アルキル、アルコキシ、ハロゲン、スルホン酸若しくはその塩、ホスホン酸若しくはその塩、ジアルキルアミノ、アリルオキシ、又はビニルベンジルオキシであり；
Ｒ１０及びＲ１１は、それぞれ独立してアルキルであり；
Ｒ１２は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｘ−はアニオンである。
【００２２】
構造（Ｉ）、（ＩＩ）、又は（ＩＩＩ）を有するモノマーは、置換又は非置換のナフタル酸無水物を第一級アミンと反応させることによって合成することができる。アミンは、脂肪族、置換脂肪族、ビニル、又はジアミン、例えば１，２−ジアミノ置換芳香性化合物、又はヒドラジンであることができる。これらの合成のために必要な材料は、商業的に入手可能であり、例えば、シグマ−アルドリッチ社から入手することができる。得られた部分を四級化して蛍光分子上にカチオン性電荷を生じ、水溶性に影響を与えることができる。重合可能部分は、芳香環上の置換をとおして、又は四級化若しくはイミド化の間に、導入することができる。
【００２３】
構造（Ｉ）を有する蛍光モノマーは、４−メトキシ−Ｎ−（３−Ｎ’，Ｎ’−ジメチルアミノプロピルナフタルイミド、塩化ビニルベンジル第四級塩（Ｒ９＝−ＯＭｅ、Ａ＝−（ＣＨ２）３−、Ｂ＝Ｎ、Ｒ１０及びＲ１１＝Ｍｅ、Ｒ１２＝４−ビニルベンジル、Ｘ＝Ｃｌ、ＯＭｅはメトキシ）であることができる。
【００２４】
構造（Ｉ）を有する蛍光モノマーは、４−メトキシ−Ｎ−（３−Ｎ’，Ｎ’−ジメチルアミノプロピルナフタルイミド、塩化アリル第四級塩（Ｒ９＝−ＯＭｅ、Ａ＝−（ＣＨ２）３−、Ｂ＝Ｎ、Ｒ１０及びＲ１１＝Ｍｅ、Ｒ１２＝アリル、Ｘ＝Ｃｌ、ＯＭｅはメトキシ）であることができる。
【００２５】
構造（Ｉ）を有する蛍光モノマーは、４−メトキシ−Ｎ−（３−Ｎ’，Ｎ’−ジメチルアミノプロピルナフタルイミド、２−ヒドロキシ−３−アリルオキシプロピル第四級塩（Ｒ９＝−ＯＭｅ、Ａ＝−（ＣＨ２）３−、Ｂ＝Ｎ、Ｒ１０及びＲ１１＝Ｍｅ、Ｒ１２＝−［ＣＨ２ＣＨ（ＯＨ）ＣＨ２ＯＣＨ２ＣＨ＝ＣＨ２］、Ｘ＝ＯＨ、ＯＭｅはメトキシ）であることができる。本出願において、このモノマーを「ＢＲＴ１」という。
【００２６】
構造（ＩＩ）を有する蛍光モノマーは、Ｎ−アリル−４−（２−Ｎ’，Ｎ’−ジメチルアミノエトキシ）ナフタルイミド、メチルサルフェート第四級塩（Ｄ＝Ｏ、ｎ＝２、Ｒ５＝アリル、Ｒ６及びＲ７及びＲ８＝Ｍｅ、並びにＸ＝−ＯＳ（Ｏ）２ＯＭｅ）であることができる。
【００２７】
構造（ＩＩＩ）を有する蛍光モノマーは、５−アリルオキシ−４’−カルボキシ−１，８−ナフトイレン−１’，２’−ベンゾイミダゾール（Ｒ３＝−ＣＯ２Ｈ、及びＲ４＝−ＯＣＨ２ＣＨ＝ＣＨ２）であることができる。構造（ＩＩＩ）を有する蛍光モノマーは、６−ビニルベンジルオキシ−４’−カルボキシ−１，８−ナフトイレン−１’，２’−ベンゾイミダゾール（Ｒ３＝−ＣＯ２Ｈ、及びＲ４＝４−ビニルベンジルオキシ）であることができる。
【００２８】
構造（Ｉ）、（ＩＩ）、又は（ＩＩＩ）を有するモノマーの合成は、米国特許第６，６４５，４２８号明細書に開示されており、これらのモノマー、これらのモノマーから製造されたポリマー、並びにそのようなモノマー及びポリマーの合成の記載は、引用により含まれる。
【００２９】
蛍光モノマーは、構造（ＩＶ）又は（Ｖ）：
【化２】
0006645989.tif 000003
を有することができ、式中、
Ａは、アルキル、アルコキシアルキル、アルキルアミドアルキル、アリール、又は存在せず；Ａが存在しない場合、Ｅは窒素であり、Ｅはイミド窒素に直接結合しており；
Ｅは硫黄又は窒素であり、Ｅが硫黄であるとき、Ｒ１又はＲ２のいずれか一つだけが存在し；
Ｄは、アルキル、アルコキシアルキル、アルコキシ、アルキルアミドアルキル、アルキルアミノ、ＮＨ、アリール、又は存在せず；
Ｒは、独立して水素又はアルキルであり；
Ｒ１及びＲ２は、それぞれ独立してアルキルであり；
Ｒ３は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｒ４は、アリル、アクリル、メタクリル、２−ヒドロキシ−３−アリルオキシプロピル、ビニルベンジル、２−アクリルオキシエチル、及び２−メタクリルオキシエチルであり；
Ｒ５は、それぞれ独立して、水素、ハロゲン、−ＮＯ２−、−Ｃ（Ｏ）ＯＨ若しくはその塩、−ＰＯ（ＯＨ）２若しくはその塩、−ＳＯ２（ＯＨ）若しくはその塩、又は−ＳＯ２（ＮＲ２）であり；
Ｘ−はアニオンであり；
Ｚは、−ＣＨ２−、−Ｃ（Ｏ）、−ＣＲ２−、−ＮＲ−、−ＮＲ２＋−、−Ｎ（ＯＨ）−、−Ｏ−、−Ｓ−、−Ｓ（Ｏ）−、又は−ＳＯ２である。
【００３０】
蛍光モノマーは、構造（ＩＶ）又は（Ｖ）を有し、Ｚ＝−Ｏ−、かつＲ＝−ＳＯ３Ｈであるスルホン化ベンゾキサンテンであることができる。
【００３１】
構造（ＩＶ）又は（Ｖ）を有するモノマーは、ベンゾキサンテンジカルボン酸無水物又はスルホン化ベンゾキサンテンジカルボン酸無水物と、第一級アミンとを反応させることによって合成することができる。アミンは、脂肪族、置換脂肪族、ビニル、又はヒドラジンであることができる。これらの合成のために必要な材料は、商業的に入手可能であり、例えば、シグマ−アルドリッチ社から入手することができる。重合可能部分は、芳香環上の置換をとおして、又は四級化若しくはイミド化の間に、導入することができる。
【００３２】
好ましくは、蛍光モノマーは、構造（ＩＶ）を有するスルホン化ベンゾキサンテンであって、Ｚ＝−Ｏ−、Ｒ＝−ＳＯ３Ｈ、Ａ＝−（ＣＨ２）３−、Ｅ＝Ｎ、Ｒ１及びＲ２＝Ｍｅ、並びにＲ３＝−［ＣＨ２ＣＨ（ＯＨ）ＣＨ２ＯＣＨ２ＣＨ＝ＣＨ２］である。このスルホン化ベンゾキサンテンは、スルホン化−Ｎ−（３−Ｎ’，Ｎ’−ジメチルアミノプロピル）ベンゾ（ｋ，ｌ）キサンテン−３，４−ジカルボキシルイミド、２−ヒドロキシ−３−アリルオキシプロピル第四級塩である。ベンゾキサンテンは、A.T. Peters及びY.S.S. Behestiの「合成ポリマー繊維のための、ベンゾ［ｋ，ｌ］、キサンテン−３，４−ジカルボキシイミド、及びベンゾイミダゾキサンテノイソキノリノン−黄色及び橙色染料」染料染色学会誌（Journal of the Society of Dyers and Colourists）、１９８９年、１０５：２９〜３５、並びにH.Trosterによる米国特許第３，８８８，８６３号明細書に記載されている手順によるスルホン化に従って合成することができる。
【００３３】
蛍光モノマーは、以下の構造（ＶＩ）又は（ＶＩＩ）を有することができる。
【化３】
0006645989.tif 000004
【００３４】
モノマー（ＶＩ）はキニーネであり、シグマ−アルドリッチ社から商業的に入手可能である。モノマー（ＶＩＩ）はキニジンであり、シグマ−アルドリッチから商業的に入手可能である。キニジンは、（Ｓ）−（６−メトキシキノリン−４−イル）（（２Ｒ、４Ｓ、８Ｒ）−８−ビニルキヌクリジン−２−イル）メタノール））としても知られ、キニーネの立体異性体である。
【００３５】
蛍光モノマーは、構造（ＶＩＩＩ）又は（ＩＸ）：
【化４】
0006645989.tif 000005
を有することができ、式中、
Ｍは、水素、ナトリウム、カリウム、セシウム、ルビジウム、リチウム、又はアンモニウムであり；
ｎは、整数１、２、３、４、６、又は９である。
【００３６】
構造（ＶＩＩＩ）を有する蛍光モノマーは、８−（アリルオキシ）−１，３，６−ピレントリスルホン酸（ｎ＝１、Ｍ＝Ｈ）であることができる。
【００３７】
構造（ＩＸ）を有する蛍光モノマーは、８−（３−ビニルベンジルオキシ）−１，３，６−ピレントリスルホン酸、又は８−（４−ビニルベンジルオキシ）−１，３，６−ピレントリスルホン酸（Ｍ＝Ｈ）であることができる。
【００３８】
これらの３つのモノマーは、それぞれ、８−ヒドロキシピレン−１，３，６−トリスルホン酸三ナトリウム塩（ピラニンとも呼ばれる）と、塩化アリル、３−ビニルベンジルクロリド、及び４−ビニルベンジルクロリドとの反応によって調製される。これらの蛍光モノマーの合成は、米国特許第６，３１２，６４４号明細書に開示されており、これらのモノマー、これらのモノマーから製造されたポリマー、並びにそのようなモノマー及びポリマーの合成の記載は、引用により含まれる。
【００３９】
蛍光モノマーを調製及び分離した後、これらの蛍光モノマーを含むポリマーを調製することができる。重合は、蛍光モノマーの一つと、一つ又は複数の水溶性エチレン性不飽和モノマーとの重合により、水溶液中で一般に実施される。重合において、熱的及び酸化還元開始剤を含む様々なポリマー開始剤を使用することができる。
【００４０】
蛍光ポリマー
本発明の組成物は、一つ又は複数の重合可能な蛍光モノマー単位と、限定されないが、アクリル酸、アクリルアミド、又は２−アクリルアミド−２−メチルプロパンスルホン酸（商標名称ＡＭＰＳ（登録商標）の下、Lubrizol社から商業的に入手可能な特殊モノマー）を含む、一つ又は複数の非蛍光モノマー単位との直接重合から誘導された、蛍光ポリマーを含むことができ、方法は、これを利用することができる。
【００４１】
蛍光モノマーは、１種、２種、又は３種の更なるモノマーと重合させ、所望の蛍光ポリマーを与えることができる。
【００４２】
本発明の組成物は、蛍光色素及び非蛍光性ポリマーを含む接合体（conjugate）を含むことができ、方法は、これを利用することができる。例えば、蛍光体が、非蛍光性ポリマーの誘導体化を通して導入される場合、そのようなポリマーを成形することができる。蛍光色素は、ポリマー鎖上の適切な官能基によって、例えば、エステル、アミド、又はエーテル結合を介して、ポリマーに共有結合することができる。ここで、蛍光色素は、ポリマー主鎖に対するペンダント基であり、重合の間、ポリマー主鎖に取り入れられない。
【００４３】
本明細書において、組成物及び方法に使用される蛍光ポリマーは、蛍光色素が非蛍光性ポリマー内に封入され、コーティングされ、又は取り込まれている蛍光材料とは区別される。
【００４４】
本発明の蛍光ポリマーは、約０．００１〜約１０モルパーセント、好ましくは約０．０１〜約０．４モルパーセント、最も好ましくは約０．０５〜約０．３５モルパーセントの蛍光モノマーを含む。本特許出願の目的において、蛍光ポリマー中の全モノマーのモルパーセントは、重合反応で使用されるモノマーの質量パーセントに基づいて算出される。
【００４５】
ポリマー内のそれぞれのモノマーのモルパーセントは、ポリマーに与えられる一般式の添え字によって示される。例えば、蛍光モノマー単位（Ｇ）と、重合可能なモノマー単位（Ｑ）及び（Ｗ）とから誘導された、式ＧａＱｊＷｔを有するポリマーについて、下付きのａはモノマー（Ｇ）のモルパーセント、下付きのｊはモノマー（Ｑ）のモルパーセント、下付のｔはモノマー（Ｗ）のモルパーセントである。
【００４６】
蛍光ポリマーは、固有粘度（ＩＶ）、及び標準を使用した示差屈折率検出器（ＧＰＣ／ＤＲＩ）を用いたゲル透過クロマトグラフィーによって特徴づけられる。
【００４７】
マーキング組成物に適する蛍光ポリマーのＭｗは、２〜２０００ｋＤａ、好ましくは３〜１００ｋＤａ、最も好ましくは５〜５０ｋＤａである。
【００４８】
紫外線光に暴露したとき、蛍光材料（蛍光体）は可視光を放射する。蛍光ポリマーは、約３１０〜約４００ｎｍ、好ましくは約３５０〜約４００ｎｍ、より好ましくは約３６５〜約３９５ｎｍの光吸収スペクトルを有する。蛍光ポリマーは、約４００〜約７５０ｎｍ、好ましくは約４００〜約７２０ｎｍ、より好ましくは約４１０〜約７００ｎｍの発光スペクトルを有する。
【００４９】
蛍光ポリマーは、蛍光モノマー単位（Ｉ）〜（ＶＩＩ）と、重合可能なモノマー単位（Ｑ）、（Ｗ）、及び任意に（Ｓ）とのランダムポリマーであって、式ＧａＱｊＷｔ、ＧａＱｖＷｆＳｃ、又はこれらの組み合わせを有するポリマーであることができ：
Ｇは、本明細書に記載の蛍光モノマー単位であり；
Ｑは、アクリル酸若しくはその塩、メタクリル酸若しくはその塩、マレイン酸若しくはその塩、クロトン酸若しくはその塩、無水マレイン酸、アクリルアミド、又はアクリルアミドメチルプロパンスルホン酸若しくはその塩であり；
Ｓは、Ｎ−スルホメタクリルアミド、又はＮ−スルホエチルアクリルアミドであり；
Ｑ及びＷは同一ではないという条件の下、Ｗは、アクリル酸若しくはその塩、メタクリル酸若しくはその塩、イタコン酸若しくはその塩、マレイン酸若しくはその塩、無水マレイン酸、クロトン酸若しくはその塩、アクリルアミド、メタクリルアミド、ビニルスルホン酸、スチレンスルホネート、Ｎ−ｔｅｒｔ−ブチルアクリルアミド、Ｎ−イソプロピルアクリルアミド、Ｎ−ブトキシメチルアクリルアミド、Ｎ，Ｎ−ジメチルアクリルアミド、Ｎ，Ｎ−ジエチルアクリルアミド、ジメチルアミノエチルアクリレートメチルクロリド第四級塩、ジメチルアミノエチルアクリレートベンジルクロリド第四級塩、ジメチルアミノエチルアクリレートメチルサルフェート第四級塩、ジメチルアミノエチルメタクリレートメチルサルフェート第四級塩、ジメチルアミノエチルアクリルアミドメチルサルフェート第四級塩、ジメチルアミノプロピルアクリルアミドメチルサルフェート第四級塩、ジメチルアミノプロピルメタクリルアミドメチルサルフェート第四級塩、ジアリルジメチルアンモニウムクロリド、Ｎ−ビニルホルムアミド、ジメチルアミノエチルメタクリレート酸性塩、ジメチルアミノエチルメタクリレートメチルクロリド第四級塩、ジメチルアミノエチルメタクリレートベンジルクロリド第四級塩、メタクリルアミドプロピルトリメチルアンモニウムクロリド、アクリルアミドプロピルトリメチルアンモニウムクロリド、Ｎ，Ｎ’−メチレンビスアクリルアミド、トリアリルアミン、トリアリルアミンの酸性塩、エチレングリコールジメタクリレート、２−（ヒドロキシメチル）アクリル酸、２−ヒドロキシエチルアクリレート、２−ヒドロキシプロピルアクリレート、２−ヒドロキシプロピルメタクリレート、ジエチレングリコールジメタクリレート、トリエチレングリコールジメタクリレート、ポリエチレングリコールジメタクリレート、グリシジルメタクリレート、２−アクリルアミド−２−メチルプロパンスルホン酸若しくはその塩、ビニルアルコール、酢酸ビニル、又はＮ−ビニルピロリドンであり；
ａは、約０．００１〜約１０モルパーセントであり；
ｃは、約１〜約４０モルパーセントであり；
ｆは、約１〜約９７．９９９モルパーセントであり；
ｊは、０〜約９９．９９９モルパーセントであり；
ｔは、０〜約９９．９９９モルパーセントであり；
ｖは、０〜約９７．９９９モルパーセントであり；
ａ、ｊ、及びｔの合計は１００モルパーセントに等しく；
ａ、ｖ、ｆ、及びｃの合計は１００モルパーセントに等しい。
【００５０】
好ましくは、ポリマーは、式ＧａＱｊＷｔを有し、Ｑはアクリル酸であり、Ｗはアクリルアミドであるか；ポリマーは、式ＧａＱｊＷｔを有し、Ｑはアクリル酸であり、Ｗは２−アクリルアミド−２−メチルプロパンスルホン酸であるか；又は、ポリマーは、式ＧａＱｖＷｆＳｃを有し、Ｑはアクリル酸であり、Ｗはアクリルアミドであり、ＳはＮ−スルホメチルアクリルアミドである。Ｇは、本明細書に記載の、蛍光モノマー単位（Ｉ）〜（ＶＩＩ）のいずれか一つであることができる。
【００５１】
式ＧａＱｊＷｔの好ましいポリマーは、蛍光モノマー４−メトキシ−Ｎ−（３−Ｎ’，Ｎ’−ジメチルアミノプロピル）ナフタルイミド  ２−ヒドロキシ−３−アリルオキシプロピル第四級塩と、アクリル酸と、２−アクリルアミド−２−メチルプロパンスルホン酸との重合から導かれ、ａは０．２、ｊは８０．９、ｔは１８．９である。本出願において、このターポリマーは「ポリマーＡ」という。
【００５２】
式ＧａＱｊＷｔの第二の好ましいポリマーは、蛍光モノマー４−メトキシ−Ｎ−（３−Ｎ’，Ｎ’−ジメチルアミノプロピル）ナフタルイミド２−ヒドロキシ−３−アリルオキシプロピル第四級塩と、アクリル酸と、２−アクリルアミド−２−メチルプロパンスルホン酸との重合から導かれ、ａは０．２、ｊは９６．１、ｔは３．７である。本出願において、このターポリマーは「ポリマーＢ」という。
【００５３】
蛍光ポリマーは、蛍光モノマー単位（ＶＩＩＩ）又は（ＸＩＸ）と、重合可能なモノマー単位（Ｂ）、（Ｃ）及び（Ｄ）とのランダムポリマーであることができ、ポリマーは、式ＧｘＢｙ、ＧｘＢｊＣｋ、ＧｘＢｍＤｑ、ＧｘＢｒＣｓＤｔ、又はこれらの組み合わせを有し：
Ｂは、アクリル酸若しくはその塩、メタクリル酸若しくはその塩、マレイン酸若しくはその塩、無水マレイン酸、アクリルアミド、クロトン酸若しくはその塩、又はこれらの組み合わせであり；
Ｃは、メタクリル酸若しくはその塩、マレイン酸若しくはその塩、無水マレイン酸、クロトン酸若しくはその塩、イタコン酸若しくはその塩、アクリルアミド、メタクリルアミド、２−アクリルアミド−２−メチルプロパンスルホン酸若しくはその塩、ポリエチレングリコールモノメタクリレート、ビニルホスホン酸若しくはその塩、スチレンスルホン酸若しくはその塩、ビニルスルホン酸若しくはその塩、３−アリルオキシ−２−ヒドロキシプロパンスルホン酸若しくはその塩、Ｎ−アルキル（メタ）アクリルアミド、ｔ−ブチル（メタ）アクリレート、Ｎ−アルキル（メタ）アクリレート、Ｎ−アルカノール−Ｎ−アルキル（メタ）アクリレート、酢酸ビニル、２−ヒドロキシＮ−アルキル（メタ）アクリレート、アルキルビニルエーテル、アルコキシエチルアクリレート、Ｎ−アルカノール（メタ）アクリルアミド、Ｎ，Ｎ−ジアルキル（メタ）アクリルアミド、１−ビニル−２−ピロリジノン、又はこれらの組み合わせであり；
Ｄは、スルホメチルアクリルアミド、又はスルホエチルアクリルアミドであり；
Ｇは、本明細書に記載の蛍光モノマー単位であり；
ｊは、約１〜約９８モル％であり；
ｋは、約１．９９９〜約９８モル％であり；
ｍは、約１〜約９５モル％であり；
ｑは、約４．９９９〜約４０モル％であり；
ｒは、約１〜約８９．９９９モル％であり；
ｓは、約１〜約８９．９９９モル％であり；
ｔは、約５〜約４０モル％であり；
ｘは、約０．００１〜約１モル％であり；
ｙは、約９９．０００〜約９９．９９９モル％であり；
ｘ及びｙの合計は１００モル％に等しく；
ｘ、ｊ、及びｋの合計は１００モル％に等しく；
ｘ、ｍ、及びｑの合計は１００モル％に等しく；
ｘ、ｒ、ｓ、及びｔの合計は１００モル％に等しい。
【００５４】
好ましくは、ポリマーは、式ＧｘＢｙを有し、Ｂはアクリル酸若しくはその塩であるか；ポリマーは、式ＧｘＢｊＣｋを有し、Ｂはアクリル酸若しくはその塩であり、Ｃはアクリルアミドであるか；ポリマーは、式ＧｘＢｍＤｑを有し、Ｂはアクリル酸若しくはその塩であり、Ｄはスルホメチルアクリルアミドであるか；又は、ポリマーは、式ＧｘＢｒＣｓＤｔを有し、Ｂはアクリル酸若しくはその塩であり、Ｃはアクリルアミドであり、Ｄはスルホメチルアクリルアミドである。これらのポリマーについて、蛍光モノマー単位（Ｇ）は、構造（ＶＩＩＩ）又は（ＸＩＸ）を有する。
【００５５】
蛍光ポリマーの合成
蛍光ポリマーは、従来の水性媒体中でのフリーラジカル重合の方法に従って合成することができる。それらは、例えば、（ｉ）乳化重合、（ｉｉ）分散重合、又は（ｉｉｉ）溶液重合によって作ることができる。スルホメチル化又はスルホエチル化アクリルアミドを含むそれらのポリマーについて、ポリマーは、まずアクリルアミド部分を作り、次にアクリルアミド基を、適切な試剤、例えばホルムアルデヒド、及びメタ重亜硫酸ナトリウムを用いてスルホメチル化する。
【００５６】
油中水型エマルジョン重合を経る高分子量ポリマーの調製は、米国特許第２，９８２，７４９号明細書、米国特許第３，２８４，３９３号明細書、及び米国特許第３，７３４，８７３号明細書；Hunkeler, D.、Hamielec, A.、及びBaade W.による、「アクリルアミドの逆−ミクロ懸濁単独重合の機構、速度論、及びモデル化」、ポリマー（１９８９年）、３０（９１）：１２７〜１４２頁；並びに、D. Hunkeler 及び A.E. Hamielecによる、「逆−ミクロ懸濁重合の機構、速度論、及びモデル化：２．アクリルアミドと第四アンモニウムカチオン性単量体の共重合」、ポリマー（１９９１年）、３２（１４）：２６２６〜２６４０頁に記載されている。
【００５７】
油中水型エマルジョンポリマーの合成のための一般的な手順を提供して、蛍光ポリマーの調製を例示する。重合プロセスにおける特定の成分（例えば、モノマー、開始剤、及び連鎖移動剤）の種類及び量は、合成するポリマーの種類（カチオン性、アニオン性、非イオン性）によって異なるであろう。
【００５８】
水相は、一つ又は複数の水溶性モノマーと、任意の重合添加剤、例えば無機塩類、キレート剤、ｐＨ緩衝、連鎖移動剤、及び分岐又は架橋剤とを、水中で共に混合することによって調製される。蛍光ポリマーを合成するために、重合可能な蛍光モノマーは、水相中に所望の量で含まれる。
【００５９】
有機相は、不活性炭化水素液と、一つ以上の油溶性界面活性剤とを共に混合することによって調製される。界面活性剤混合物は、確実に油連続的エマルジョンを形成するよう、低い親水性−親油性バランス（ＨＬＢ）値を有するべきである。商業的に入手可能な油中水型エマルジョン重合のための適切な界面活性剤は、マカッチャンの乳化剤及び洗剤（McCutcheon's Emulsifiers & Detergents）の北米版に編集されている。油相を加熱して、均一な油溶液の形成を確実にすることができる。
【００６０】
油相は、ミキサー、熱電対、窒素パージ管、及びコンデンサを備える反応器内に供給される。水相を、激しく撹拌しながら、油相を含む反応器へと加え、エマルジョンを形成する。得られたエマルジョンを所望の温度まで加熱し、窒素でパージし、ラジカル開始剤を加える。反応混合物を、窒素雰囲気下、所望の温度で数時間撹拌する。反応が完了したら、油中水型エマルジョンポリマーを室温に冷却し、任意の所望の重合後添加剤、例えば酸化防止剤、又は高ＨＬＢ界面活性剤（米国特許第３，７３４，８７３号明細書に記載されているようなもの）を加えることができる。
【００６１】
得られるエマルジョンポリマーは、自由流動性液体である。油中水型エマルジョンポリマーの水溶液は、高ＨＬＢ界面活性剤（米国特許第３,７３４,８７３号明細書に記載されているようなもの）の存在下、所望の量のエマルジョンポリマーを、激しく混合しながら水に加えることによって生成することができる。
【００６２】
分散ポリマーの調製は、米国特許第４，９２９，６５５号明細書、米国特許第５，００６，５９０号明細書、米国特許第５，５９７，８５８号明細書、及び米国特許第５，５９７，８５９号明細書、及び欧州特許第０６３０９０９号明細書、欧州特許第０６５７４７８号明細書に記載されている。
【００６３】
分散体ポリマーの合成のための一般的な手順を提供し、蛍光ポリマーの調製を例示する。重合プロセスにおける特定の成分（例えば、塩、及び安定剤ポリマー）の種類及び量は、合成されているポリマーの種類（カチオン性、アニオン性、非イオン性）によって異なる。
【００６４】
一つ又は複数の無機塩類と、一つ又は複数の水溶性モノマーと、重合添加剤、例えばキレート剤、ｐＨ緩衝剤、連鎖移動剤、分岐又は架橋剤、水溶性安定剤ポリマーとを含む水溶液を、ミキサー、熱電対、窒素パージ管、及びコンデンサを備える反応器内に供給する。モノマー溶液を激しく混合し、所望の温度に加熱し、水溶性開始剤を加える。温度を維持しつつ溶液を窒素でパージし、数時間混合する。この時間の後、溶液を室温に冷却し、任意に重合後添加剤を反応器内に供給する。水溶性ポリマーの水連続的分散体は、一般に１００〜１０，０００ｃＰ（低剪断速度で測定）の粘度を有する自由流動性液体である。蛍光ポリマーを合成するために、重合可能な蛍光モノマーは、水溶液中に所望の量で含まれる。
【００６５】
溶液ポリマーの合成のための一般的な手順を提供して、蛍光ポリマーの調製を例示する。１つの好適な方法は、以下のとおりである。反応容器に一つ又は複数のモノマーを加え、容器を適切な塩基で中和する。蛍光モノマーを、中和後のモノマー溶液に、又は代替として反応容器に加えることができる。所定量の水を反応容器に加え、加熱し、窒素でパージする。重合触媒は、最初に反応容器に加えるか、又は反応の経過中に反応容器に供給することができる。水溶性重合開始剤、例えば、アゾ若しくは酸化還元開始剤、又はこれらの組み合わせを、モノマー溶液と共に、別々の供給で、通常２〜６時間の同一の時間をかけて反応混合物に加える。反応温度は、約６０〜７０℃に維持する。添加が完了し、残留モノマー濃度が低減したあと、更なる開始剤を使用することができる。
【００６６】
蛍光マーキング組成物中の他の成分
組成物は、水で薄めた（water-thin）液体、濃厚液、ゲル、又は固体であることができる。濃厚液又はゲルとして含まれる場合、組成物は、圧力（例えば、非ニュートン流体）の下で流動可能な粘度を有することができる。例示的な粘度としては、Brookfield LVT粘度計を用い、２５℃、＃１スピンドル、６０ｒｐｍで測定したとき、約１０〜約６，０００ｃｐｓ、好ましくは約２０〜約２００ｃｐｓが挙げられる。
【００６７】
組成物は、増粘剤を含む。増粘剤は、洗浄前に製品を不注意に塗布することを防止する手段、及び適用のために製品の粘度を変更する手段を提供する。例示的な増粘剤としては、限定されないが、キサンタンゴム、グアーゴム、変性グアー、多糖類、プルラン、アルギナート、加工澱粉、ヒドロキシプロピルセルロース、ヒドロキシプロピルメチルセルロース、カルボキシメチルセルロース、ヒドロキシエチルセルロース、疎水性変性ヒドロキシエチルセルロース、疎水性変性ヒドロキシプロピルセルロース、ポリアクリレート、酢酸ビニル／アルコールコポリマー、カゼイン、ウレタンコポリマー、ジメチコンＰＥＧ−８ポリアクリレート、ポリ（ＤＬ−乳酸−グリコール酸共重合体）、ポリエチレングリコール、ポリプロピレングリコール、ペクチン、又はこれらの組み合わせが挙げられる。好ましくは、増粘剤は、セルロースポリマー、例えばヒドロキシエチルセルロースである。
【００６８】
増粘剤は、組成物中に、約０．０１〜約２質量％、約０．０５〜約１質量％、及び約０．１〜約０．５質量％の量で存在することができる。
【００６９】
組成物が表面上で玉状にならず、層として表面上に堆積することを助けるように、組成物は、任意に界面活性剤を含む。界面活性剤は、非イオン性界面活性剤、アニオン性界面活性剤、カチオン性界面活性剤、両性界面活性剤、シリコーン界面活性剤、又はこれらの組み合わせであることができる。
【００７０】
例示的な非イオン性界面活性剤としては、限定されないが、直鎖アルキルアルコキシレート、ポリアルキレンオキシド、アルキルフェノールアルコキシレート、分岐アルコールアルコキシレート、第二級アルコールアルコキシレート、ヒマシ油アルコキシレート、アルキルアミンアルコキシレート、脂肪酸アルコキシレート、ソルビトールオレアートアルコキシレート、脂肪酸アルカノールアミド、アルキルジアルカノールアミド、ポリアルキレングリコールアルキルアミド、芳香族若しくは脂肪族疎水性基とポリエーテル親水基とを含むジェミニ界面活性剤、又はこれらの組み合わせが挙げられる。
【００７１】
例示的なアニオン性界面活性剤としては、限定されないが、Ｃ６〜Ｃ１８脂肪酸カルボキシレート、アルキルスルホネート、アルキルサルフェート、アルキルホスホネート、アルキルホスフェートモノエステル、アルキルホスフェートジエステル、アルキルスルホサクシネート、アシルラクチレート、アミノ酸ベース界面活性剤（例えば、グリシネート、グルタメート、アラニナート、サルコシナート）、直鎖アルキルベンゼンスルホネート、アルキルアリールスルホネート、アリールアルキルスルホネートアルキルポリグルコシド、アルキルエーテルカルボキシレート、及び硫化ヒマシ油、又はこれらの組み合わせが挙げられる。
【００７２】
例示的なカチオン性界面活性剤としては、限定されないが、四級化糖に由来する界面活性剤、四級化多糖類、アルキル多糖類、アルコキシル化アミン、アルコキシル化エーテルアミン、臭化セトリモニウム、塩化セトリモニウム、ジオクタデシルジメチルアンモニウムクロリド、ジデシルジメチルアンモニウムクロリド、トリメチルヘキサデシルアンモニウムクロリド、塩化ベンゼトニウム、塩化ベンザルコニウム、Bronidox（登録商標）（すなわち、５−ブロモ−５−ニトロ−１，３−ジオキサン）、Glucquat 125（登録商標）（例えば、ラウリルメチルグルセス−１０ヒドロキシプロピルジモニウムクロリド）、又はこれらの組み合わせが挙げられる。
【００７３】
例示的な両性界面活性剤としては、限定されないが、アルキルアミンオキシド、Ｎ−アルキルアミノプロピオン酸、Ｎ−アルキル−β−イミノジプロピオン酸、イミダゾリンカルボキシレート、アルキルベタイン、アルキルアミドアミン、アルキルアミドベタイン、アルキルスルテイン、アルキルアンホジアセテート、アルキルアンホアセテート、アルキルスルホベタイン、ポリマースルホベタイン、アンホヒドロキシプロピルスルホネート、ホスファチジルコリン、ホスファチジルエタノールアミン、ホスファチジルセリン、スフィンゴミエリン、アルキルアミドプロピルホスファチジルＰＧ−ジモニウムクロリド、又はこれらの組み合わせが挙げられ、両性界面活性剤のアルキル基はＣ６〜Ｃ２２の炭素長を有する。好ましい両性界面活性剤としては、β−アラニンＮ−（２−カルボキシエチル）−Ｎ−（２−エチルヘキシル）−、−ナトリウム塩（エアプロダクツ社から、Tomamine（登録商標）Amphoteric 400 として商業的に入手可能）、及びカプリロアンホジプロピオン酸二ナトリウム（ローディア社から、Mackam（登録商標）2CYSF として商業的に入手可能）が挙げられる。
【００７４】
例示的なシリコーン界面活性剤としては、限定されないが、ポリジメチルシロキサンポリエーテル、ポリジメチルシロキサンコポリエーテル、ポリジメチルシロキサンアミン、ポリジメチルシロキサンホスフェート、ポリジメチルシロキサンポリエーテルカルボキシレート、ポリジメチルシロキサン第四級アミン、トリシロキサン界面活性剤、又はこれらの組み合わせが挙げられる。
【００７５】
界面活性剤が存在する場合、界面活性剤は、組成物中に約０．０１〜約１０質量％、約０．１〜約７質量％、及び約０．２〜約５質量％の量で存在することができる。
【００７６】
組成物は溶媒を含み、溶解性を補助し、表面上での組成物の乾燥時間を短縮する。例示的な溶媒としては、限定されないが、水、メタノール、エタノール、ｎ−プロパノール、イソプロパノール、ｎ−ブタノール、２‐ブタノール、イソブタノール、ｎ−ペンタノール、アミルアルコール、４−メチル−２−ペンタノール、２−フェニルエタノール、ｎ−ヘキサノール、２−エチルヘキサノール、ベンジルアルコール、エチレングリコール、エチレングリコールフェニルエーテル、エチレングリコールモノ−ｎ−ブチルエーテルアセテート、プロピレングリコール、プロピレングリコールモノ及びジアルキルエーテル、プロピレングリコールフェニルエーテル、プロピレングリコールジアセテート、ジプロピレングリコール、ジプロピレングリコールモノ及びジアルキルエーテル、トリプロピレングリコールモノ及びジアルキルエーテル、１，３−プロパンジオール、２−メチル−１，２−ブタンジオール、３−メチル−１，２−ブタンジオール、グリセロール、ギ酸メチル、ギ酸エチル、ｎ−プロピルホルマート、イソプロピルホルマート、ｎ−ブチルホルマート、酢酸メチル、ｎ−プロピルアセテート、酢酸イソプロピル、酢酸イソブチル、乳酸メチル、乳酸エチル、乳酸プロピル、ジメチルホルムアミド、ｎ−プロピルプロピオネート、ｎ−ブチルプロピオネート、ｎ−ペンチルプロピオネート、酢酸アミル、メチルエチルケトン、メチルイソブチルケトン、ジイソブチルケトン、エチルアミン、エタノールアミン、ジエタノールアミン、ギ酸、酢酸、プロパン酸、ブタン酸、アセトン、アセトニトリル、アセトアルデヒド、ジメチルスルホキシド、テトラヒドロフラン、又はこれらの混合物が挙げられる。
【００７７】
好ましくは、溶媒は水を含む。水は、脱イオン水、水道水、軟水、及びこれらの組み合わせを含む任意の源からの水であることができる。組成物中の水の量は、約４０〜約９９質量％、好ましくは約６０〜約９５質量％、より好ましくは約７０〜約９０質量％である。
【００７８】
溶媒は、水及び有機溶媒を含むことができる。水及び少なくとも一つの有機溶媒を含む溶媒の総量は、約６０〜９９質量％、好ましくは約７０〜約９５質量％、より好ましくは約７５〜約９０質量％である。
【００７９】
組成物は、防腐剤、ｐＨ調製剤、又はこれらの組み合わせを更に含むことができる。
【００８０】
組成物は、任意に防腐剤を含んで、組成物中で微生物が成長することを防止することができる。例示的な防腐剤としては、限定されないが、フェノキシアルカノール、ベンゾアート塩、アルキルクロロイソチアゾリノン、アルキルイソチアゾリノン、安息香酸塩、ソルビン酸塩、アルキルパラベン、グリセリン、グリコール、尿素、ヒダントイン、ベンザルコニウム塩、又はこれらの組み合わせが挙げられる。
【００８１】
防腐剤が存在する場合、防腐剤は、組成物中に０．０１〜約５質量％、約０．０１〜約２．５質量％、約０．０１〜約１質量％の量で存在することができる。
【００８２】
組成物のｐＨは、適切な酸性又は塩基性のｐＨ調整剤を使用して調整することができる。例示的なｐＨ調製剤としては、限定されないが：ヒドロキシ酸（例えば、クエン酸、グルコン酸、グリコール酸、乳酸、コハク酸、酢酸、ギ酸、アスコルビン酸の、酸、ナトリウム塩、及びカリウム塩の形態）；アミノ酸（例えば、グリシン、ヒスチジン、イソロイシン、リシン、メチオニン、グルタミン、システイン、アスパラギン、アルギニン、アラニン、グルタミン酸、アスパラギン酸の、酸及び塩の形態）；リン酸（例えば、酸、ナトリウム塩、及びカリウム塩の形態）；水酸化カリウム、炭酸カリウム、重炭酸カリウム、水酸化ナトリウム、炭酸ナトリウム、重炭酸ナトリウム、水酸化アンモニウム、第一級アミン（例えば、エタノールアミン、アミノメチルプロパノール、トリス（ヒドロキシメチル）アミノメタン）、第二級アミン（例えば、ジイソプロピルアミン）、第三級アミン（例えば、トリエチルアミン、トリイソプロピルアミン、ニトリロ三酢酸）、ジアミン若しくはその塩（エチレンジアミン、エチレンジアミン四酢酸、Ｎ−（２−ヒドロキシエチル）エチレンジアミン−Ｎ’，Ｎ’，Ｎ’−三酢酸、テトラヒドロキシプロピルエチレンジアミン）、トリアミン若しくはその塩（例えば、ジエチレントリアミン五酢酸）、又はこれらの組み合わせが挙げられる。
【００８３】
マーキング組成物を調製するために、蛍光ポリマーと、溶媒と、増粘剤と、任意の添加剤、例えば、界面活性剤、防腐剤、及びｐＨ調製剤とを、周囲温度で組み合わせて完全に混合する。変性セルロースエーテル増粘剤を使用してマーキング組成物を調製する場合、蛍光ポリマーを添加する前にセルロースエーテルを活性化することは有利である。即使用可能組成物については、所望量の溶媒を加える。即使用可能組成物については、所望量の溶媒を加える。濃縮溶液については、典型的に、低減された量の溶媒を加える。
【００８４】
適切な成分の商業的供給源の例は、以下のとおりである。
【表１】
0006645989.tif 000006
【００８５】
蛍光マーキング組成物の使用
病室の洗浄は病院の継続的処理である。部屋を占める患者はそれぞれ、病院の占拠者によって残された病原体に曝される可能性があり、同様に、彼らの特定の病原体を部屋環境内に入れる可能性がある。患者の入院の間、病原体は、ヘルスケア提供者、スタッフ、及び訪問者との接触によって、部屋に導入される可能性もある。部屋洗浄の目的は、部屋の占有者への感染症の環境伝染の可能性を低減することである。いくつかの部屋の場所は毎日洗浄されつつ、一方、他は患者が占有した後に洗浄される。一般に、そのような洗浄は管理されていない。部屋占有者の健康の相関性は洗浄の質の指標を提供する可能性があるが、著しい労力がかかり、著しく遅い。
【００８６】
以下に述べる例は、現在の洗浄活動が院内感染の制御に整合しているかどうかに関するタイムリーな評価を提供することができ、また、様々なヘルスケア環境における洗浄及び殺菌活動を客観的に評価する可能性のある監視場所を示す。紫外線への曝露によって蛍光を発するポリマーを含む非毒性組成物は、目立たないが、家事用製品で容易に除去することができる。開示される組成物を少量、病室の標的部位に内緒に適用して洗浄し、洗浄の後に標的を再評価する。
【００８７】
監視方法は、従来のサイトの許容できる洗浄を示す可能性があるが、しかしながら、微生物病原菌を保菌及び伝播する著しい可能性を有する他のサイトの劣った洗浄を示す可能性がある。統合されたプログラムは、病院洗浄のそのような欠陥、及び病原体レベルの減少を促進する改善努力目標を識別することができる。
【００８８】
例えば、病室は、ベッドの横板、ベッドトレイ、ドレープ、及びドレープ支持体に関連したベッドを典型的に含む。患者用電話ボックス及び電話は、一般的に、ベッドの近くに位置してコミュニケーションを提供し、電話はテーブルに乗っている。多くの場合、椅子が存在し、更なる座席を提供している。蛇口、取手、及び差込み便器洗浄装置を含むシンクは、洗浄施設を提供する。シンク及び取手を含むトイレは、患者用バスルームにある。手摺りは、トイレを使用する患者に支えを提供する。典型的には、取手又はプッシュプレートへの接触を介して、ドアを通って部屋及びバスルームに入場する。室内照明は、室内照明切替えプレートに監視された室内照明スイッチによって調整することができる。浴室照明は、浴室照明切替えプレートに取り付けられた浴室照明スイッチによって調整することができる。病室は、遠隔制御装置によって動作が制御されたテレビを有する可能性がある。部屋は、コンピュータ、キーボード、及びキーボードハンドレストを有する作業場を有する可能性がある。
【００８９】
監視のための目標位置は、表面の領域に対応する位置であり、「高頻度接触物」（ＨＴＯ）の分類に基づいて選択することができる。そのような目標としては、トイレのハンドル、便座、差込み便器洗浄装置、蛇口ハンドル、ドアノブ若しくはドアハンドル、プッシュプレート、把持プレート、トイレ領域の手摺り、受話器、呼出しボタン、テーブル、椅子、椅子の肘掛け、ベッドの横板、ドレープ、室内照明スイッチ、コンピュータマウス、キーボードリストレスト、及び石鹸ディスペンサーが挙げられる。
【００９０】
可能な程度において、組成物の適切な場所としては、洗浄が届きやすく、患者及びヘルスケア従事者の手によって最も頻繁に汚染される目的物の一部に近接した領域が挙げられる。この分離の結果として、これらの場所に置かれた組成物は、組成物の配置からその後の場所の検査までの間、患者の動作によって除去されない。更に、場所が患者の接触に曝される領域に近いことは、組成物の洗浄を患者接触領域の洗浄に相関させるだろう。例えば、分離しているが、使用中に患者の接触を最も受けて汚染されそうな領域の付近である、トイレのハンドルである。
【００９１】
組成物は、アプリケーター又はアプリケータシステムによって、場所に制御可能に適用することができる。開示される組成物は、限定されないが、スプレーアプリケーター（例えば、５°〜６０°、又は１５°〜３０°のスプレー角度を有する）、泡パッドアプリケーター、靴磨き型アプリケーター、フェルトペンアプリケーター（ハイライトマーカーに似たもの）、ブラシ、ロール、ワイパー、固体状態（例えば、消しゴム式、固体ペン、チョーク等）などの、幅広いアプリケーターを用いて適用することができる。アプリケーターは、可塑性スクイーズボトル、又はスクイーズボトル若しくはアンプルと先に取り付けられた泡パッドとの組合せであることができる。開示される組成物は、現在入手可能な処方にとって従来は許容できなかったその他の適用方法、例えば、個別のゲルアプリケーター、又はアプリケーターパッド若しくはハイライトマーカーに見られるようなフェルト先端パッドの分配することが可能な粘度を有することができる。
【００９２】
組成物は、アプリケーター、表面、又はその両方において、目立たない、透明、半透明、不透明、又は半不透明であることができる。好ましくは、組成物は環境的に安定で、非毒性であり、素早く乾燥し、スプレー防感染剤、液体防感染剤、又は他の洗浄剤によって容易に濡れて、軽く擦ることによって容易に除去される。
【００９３】
洗浄結果を客観的に評価するために、開示される組成物を、表面、例えば、本明細書に示す高頻度接触物に適用し、乾燥させる。乾燥した組成物は、日々の活動からの摩耗を経験する可能性のある場所を占めないので、その除去は洗浄活動の結果であるとみなすことができる。乾燥した組成物は、洗浄活動に従事する者にその場所を知られないように、透明又は半透明であり、一般に目立たない。このことは、洗浄スタッフが、目的上の蛍光マーキング組成物の存在について偏見を持たずに仕事を行うことを可能にする。
【００９４】
洗浄の後、高頻度接触物を紫外線源によって標識が除去されたが否か検査し、目的物が完全に洗浄されたか否かを示す。例示的な紫外線源は、約３１０〜約４００ｎｍ、好ましくは約３５０〜約４００ｎｍ、より好ましくは３６５〜約３９５ｎｍの波長範囲を有する光を放出する。この波長範囲は、紫外線源で照らしたときに乾燥組成物が容易に見えるが、しかしながら、組成物で標識されていない表面は蛍光しない程度に十分に選択する。紫外線源は、例えば、ペン型、ワンド型、又はフラッシュライトであることができる。紫外線源は、好ましくは、５〜４０°、１０〜３０°、又は１５〜２０°の放射錐角を有するペンである。
【００９５】
組成物は、使用前に所望の濃度に希釈される濃縮物であることができる。代替として、組成物は「即使用可能」で、所望の使用濃度で所望のアプリケーター内で提供することができる。開示される組成物は、バルクで保存することができ、使用するためにディスペンサー又はアプリケーターに分配することができる。
【００９６】
蛍光マーキング組成物は、適切なアプリケーターで高頻度接触物に適用される。例示的なアプリケーターとしては、限定されないが、泡アプリケーター、スプレー容器、綿棒、又はロールオンディスペンサが挙げられる。
【００９７】
蛍光マーキング組成物は、防感染剤でＨＴＯを洗浄する前に、高頻度接触物の表面上で乾燥させる。例示的な防感染剤としては、例えば、アルコール、第四級アンモニウム化合物、塩素ベースの製品、過酸化水素、及びフェノール化合物が挙げられる。
【００９８】
洗浄溶液／防感染剤は、例えば、マイクロファイバークロス、コットンファイバークロス、使い捨て織布、又は不織布で使用することができる。
【００９９】
洗浄の後、部屋の光をできる限り暗くして、ＨＴＯの表面を紫外線で照らし、蛍光標識の有無を目視で観察する。
【０１００】
モバイルアプリケーションを用いて、部屋を検査しながら、病院が洗浄結果の経過を記録し経過を追うことを補助することができる。洗浄の後、検査人が部屋を検査するとき、部屋内の高頻度接触物のリストから目的物が合格であるか又は不合格であるかを識別する。データは、ワイヤレスで送信し、集計し、分析することができる。
【０１０１】
データに基づいて、洗浄効果についての報告を作成することができる。そのような報告は、例えば、洗浄された高頻度接触物の割合、洗浄プログラムが実施される前に集めた基準データに対する比較、及び改善のための領域の同定を含むことができる。データ収集及び報告システムの例は、米国特許第８，６３９，５２７号明細書に見られ、引用によりその全体が本明細書に取り入れられる。
【０１０２】
蛍光マーキング組成物を用いて、病院、療養所、長期診療施設、クリニック、診療室、及び他のヘルスケア環境における高頻度接触表面の洗浄を監視することができる。更に、組成物は、より広範に用いて、他の環境における洗浄／殺菌方法を監視することができる。例えば、蛍光マーキング組成物は、他の場所、例えば、飲食店、バー、ナイトクラブ、食品雑貨店、ホテル、銀行、歯科医院、温泉、健康クラブ及びフィットネスセンター、ロッカールーム、デイケアセンター、屋内の遊び場、学校、コンベンションセンター、オフィスビル、公衆トイレ、映画館、崇拝所（例えば、教会、寺院、シナゴーグ、モスク）、公共交通手段（例えば、電車、地下鉄、バス、路面電車）、飛行機、タクシー、クルーズ船、及びフェリーに使用するのに適切である。紫外線を用いた蛍光の視覚化をすることが可能な領域において検査を行うことができる限り、本発明の方法及び組成物は、特定の表面又は表面の集合の洗浄又は消毒を確認すること所望される、あらゆる場所又は領域で使用することができる。
【０１０３】
蛍光マーキング組成物と、組成物を分配するためのディスペンサー又は組成物を表面に適用するためのアプリケーターと、任意のポータブル紫外線放射光源とを含むキットもまた提供される。紫外線光源は、約３１０〜約４００ｎｍ、好ましくは約３５０〜約４００ｎｍ、より好ましくは３６５〜約３９５ｎｍの波長範囲を有する光を放出する。例えば、キットの紫外線光源は、３７５ｎｍの波長を有する光を放出する１２ＬＥＤ電球ＵＶフラッシュライト（例えば、Abco Tech 12 LED UV 375 nm 3 AAA フラッシュライト）であることができる。
【０１０４】
本明細書の記載及び添付の請求項に用いるように、以下の用語は、文脈上別途必要な場合を除き、以下に示す意味を有する。
【０１０５】
蛍光材料（蛍光体）は、紫外線光に暴露したとき可視光を放射する。蛍光体は、外部ソースによって供給される光子エネルギー（ｈνＥＸ）を吸収し、励起した一重項状態を生じる。有限時間及びエネルギーの部分的散逸の後、より低いエネルギー及びより長い波長の光子エネルギー（ｈνＥＭ）が弛緩した一重項励起状態から放出され、蛍光体は基底状態に戻る。励起光の吸収と再放射光の発光との間の時間間隔は、通常、百万分の１秒未満である。励起及び発光波長の違いは、ストークスシフトと呼ばれている。量子収量（すなわち、吸収された光子当たりの放出された光子の比率）は、蛍光体の効率の示標であり、吸光係数は蛍光体が吸収することのできる光量である。量子収量及び吸光係数は蛍光体ごとに特有であり、両者を掛け合わせると蛍光分子の明度が算出される。
【０１０６】
紫外（ＵＶ）光は、４００ｎｍから１００ｎｍの波長範囲を有する電磁放射である。
この波長範囲は、可視光の波長よりも短い。
【０１０７】
ポリマーは、「モノマー」又は「モノマー単位」と呼ばれる繰返し単位からなる高分子化合物である。本明細書で用いる、ポリマーの最も長い連続的ポリマー鎖は、「骨格」と呼ばれる。他の全てのポリマー鎖は、側鎖又は分岐である。単一のモノマーの重合から導かれるポリマーは、ホモポリマーである。２種のモノマーの重合から導かれるポリマーは、コポリマーである。３種のモノマーの重合から導かれるポリマーは、ターポリマーである。本発明のポリマーは少なくとも２種の異なるモノマーを含み、したがって、本明細書において、用語「ポリマー」は、コポリマー、ターポリマー等を意味する。本明細書で用いる用語「ランダムポリマー」は、モノマーがポリマー鎖に沿ってランダムな順番で結合した、１種より多いモノマー単位を含むポリマーを意味する。
【０１０８】
ポリマーの分子量は、ポリマーを構成する大きさの異なる分子の混合物としての、分子の平均質量である。ポリマーを特徴づける最も一般的に用いられる２つの平均値は、数平均分子量（Ｍｎ）及び重量平均分子量（Ｍｗ）である。本明細書における全ての分子量は、ポリスチレンスルホン酸標準較正を用いたゲル透過クロマトグラフィー（ＧＰＣ）によって決定される重量平均分子量（Ｍｗ）である。検出のための、屈折率及び蛍光検出器の両方を用いた。使用したカラムは、Micra（登録商標）GPC500及びGPC100であった。移動相は、（少量の高芳香性未反応蛍光モノマーの固着を低減するため）０．１５Ｍのギ酸アンモニウムを含む７０／３０の水／アセトニトリルであった。
【０１０９】
本発明を詳細に記載したが、添付の特許請求の範囲に定義される本発明の範囲を逸脱しない範囲内で、変更及び変形が可能であることは明らかである。
【実施例】
【０１１０】
以下、非限定的な例を提供し、本発明を更に説明する。
【０１１１】
例１：蛍光モノマー４−メトキシ−Ｎ−（３−Ｎ’，Ｎ’−ジメチルアミノプロピル）ナフタルイミド２−ヒドロキシ−３−アリルオキシプロピル第四級塩（「ＢＲＴ１」）の合成
【化５】
0006645989.tif 000007
【０１１２】
工程１：４−クロロ−Ｎ−（３−Ｎ’，Ｎ’−ジメチルアミノプロピル）−ナフタルイミド（Ｉ）の合成
メカニカルスターラー（半月形テフロン（登録商標）ブレード）及び水コンデンサを備える５００ｍＬの三口丸底フラスコに、４−クロロ−１，８−ナフタル酸無水物（２３．３ｇ、０．１ｍｏｌ）、３−ジメチルアミノプロピルアミン（１０．３７ｇ、０．１０２ｍｏｌ）、及び氷酢酸（２１ｍＬ）を入れた。混合物を、撹拌しながら３時間還流まで加熱した。冷却し、脱イオン水（２００ｍＬ）を加え、続いて５０％水酸化ナトリウム溶液（３２ｇ、０．３８７５ｍｏｌ）を入れた。得られた褐色沈殿物を濾過によって集め、脱イオン水で洗浄し、減圧下で乾燥させた。
【０１１３】
工程２：４−メトキシ−Ｎ−（３−Ｎ’，Ｎ’−ジメチルアミノプロピル）−ナフタルイミド（ＩＩ）の合成
メカニカルスターラー（半月形テフロン（登録商標）ブレード）及び水コンデンサを備える２５０ｍＬの三口丸底フラスコに、上記で製造した４−クロロ−Ｎ−（３−Ｎ’，Ｎ’−ジメチルアミノプロピル）ナフタルイミド（Ｉ）の全量、ナトリウムメトキシド（１０．８ｇ、０．２ｍｏｌ）、及びメタノール（２５ｍＬ）を入れた。フラスコの内容物を撹拌しながら５時間還流まで加熱した。冷却し、１２Ｍの塩酸を用いて、ｐＨが約１０．５になるまで、過剰なナトリウムメトキシドを中和した。溶媒を除去し、粗製の橙色／黄色残渣を次の工程で直接用いた。
【０１１４】
工程３：４−メトキシ−Ｎ−（３−Ｎ’，Ｎ’−ジメチルアミノプロピル）−ナフタルイミド２−ヒドロキシ−３−アリルオキシプロピル第四級塩（「ＢＲＴ１」）の合成
【０１１５】
５０ｍＬの丸底フラスコに、４−メトキシ−Ｎ−（３−Ｎ’，Ｎ’−ジメチルアミノプロピル）ナフタルイミド（ＩＩ）（３．０ｇ、９．６１２ｍｍｏｌ）、アリルグリシジルエーテル（１．１５ｇ、１０ｍｍｏｌ）、及び脱イオン水（３７ｍＬ）を入れた。フラスコの内容物を撹拌しながら６０℃まで加熱した。反応溶液は、約３０分後に均一になった。反応温度を２．５時間保ち、冷却させた。１ＨＮＭＲ、及び１３ＣＮＭＲデータは、予想される製品の構造と整合していた。
【０１１６】
例２：蛍光モノマー５−アリルオキシ−４’−カルボキシ−１，８−ナフトイレン−１’，２’−ベンゾイミダゾールの合成
【化６】
0006645989.tif 000008
工程１：５−クロロ−４’−カルボキシ−１，８−ナフトイレン−１’，２’−ベンゾイミダゾール（Ｉ）の合成
【０１１７】
１００ｍＬの丸底フラスコに、４−クロロ−１，８−ナフタル酸無水物（４．６５ｇ、１９．９９ｍｍｏｌ）、３，４−ジアミノ安息香酸（３．０８ｇ、２０．２４ｍｍｏｌ）、及び氷酢酸（５０ｍＬ）を入れた。混合物を窒素の下で５時間還流まで加熱し、次に冷却した。固体を集めて、イソプロパノールで洗浄し、減圧下で乾燥させた。
【０１１８】
工程２：５−アリルオキシ−４’−カルボキシ−１，８−ナフトイレン−１’，２’−ベンゾイミダゾールの合成
【０１１９】
３００ｍＬのパーリアクターに、５−クロロ−４’−カルボキシ−１，８−ナフトイレン−１’，２’−ベンゾイミダゾール（Ｉ）（０．７ｇ、２．０１ｍｍｏｌ）、アリルアルコール（２０ｍＬ、０．２９４ｍｏｌ）、及び水酸化カリウム（０．２３ｇ、４．１ｍｍｏｌ）を入れた。反応器を１０分間パージし、封止し、次に１５０℃で４時間加熱した。冷却し、揮発物を除去し、粗製橙色固体を得た。
【０１２０】
例３：蛍光モノマー６−ビニルベンジルオキシ−４’−カルボキシ−１，８−ナフトイレン−１’，２’−ベンゾイミダゾールの合成
【化７】
0006645989.tif 000009
【０１２１】
工程１：６−ヒドロキシ−４’−カルボキシ−１，８−ナフトイレン−１’，２’−ベンゾイミダゾール（Ｉ）の合成
１００ｍＬの丸底フラスコに、３−ヒドロキシ−１，８−ナフタル酸無水物（４．２９ｇ、２０．０４ｍｍｏｌ）、３，４−ジアミノ安息香酸（３．０４ｇ、１９．９７ｍｍｏｌ）、及び氷酢酸（５０ｍＬ）を入れた。混合物を窒素の下で５時間還流まで加熱し、次に冷却した。固体を集めて、イソプロパノールで洗浄し、減圧下で乾燥させた。
【０１２２】
工程２：６−ビニルベンジルオキシ−４’−カルボキシ−１，８−ナフトイレン−１’，２’−ベンゾイミダゾールの合成
【０１２３】
１００ｍＬの丸底フラスコに、６−ヒドロキシ−４’−カルボキシ−１，８−ナフトイレン−１’，２’−ベンゾイミダゾール（Ｉ）（１．６６ｇ、４．５ｍｍｏｌ）、塩化ビニルベンジル（０．９２ｇ、６．０５ｍｍｏｌ）、及び炭酸カリウム（２．３８ｇ、１０ｍｍｏｌ）を入れた。混合物をアセトン内で還流させて８時間加熱し、冷却した。混合物を水中に注ぎ、酸化し、橙色固体を集めた。
【０１２４】
例４：蛍光モノマー８−（アリルオキシ）−１，３，６−ピレントリスルホン酸三ナトリウム塩の合成
【化８】
0006645989.tif 000010
１００ｍＬのフラスコに、窒素雰囲気下、８−ヒドロキシ−１，３，６−ピレントリスルホン酸（２．６２ｇ、５．０ｍｍｏｌ）、及び乾燥ジメチルスルホキシド（２５ｍＬ）を入れた。５０％の水酸化ナトリウム水溶液（６．０ｍｍｏｌ）を加え、反応混合物を室温で２０分間撹拌した。一部分に、塩化アリル（０．４６ｇ、６．０ｍｍｏｌ）を加えた。室温で更に６時間撹拌を続けた。反応混合物をろ過して塩化ナトリウムを除去し、ジメチルスルホキシド溶媒を、４０℃、減圧下（１．０トル）で蒸留した。残渣を、１００ｍＬのアセトン中で撹拌した。不溶性生成物を濾過して、集め、乾燥させて、８−（アリルオキシ）−１，３，６−ピレントリスルホン酸三ナトリウム塩を、９０％超の収率で黄色固体として得た。
【０１２５】
例５：蛍光ポリマーＡ［０．２モル％の４−メトキシ−Ｎ−（３−Ｎ’，Ｎ’−ジメチルアミノプロピル）−ナフタルイミド  ２−ヒドロキシ−３−アリルオキシプロピル第四級塩／８０．９モル％のアクリル酸／１８．９モル％の２−アクリルアミド−２−メチルプロパンスルホン酸］の合成
反応器に、脱イオン水（４４．８ｇ）、及び４−メトキシ−Ｎ−（３−Ｎ’，Ｎ’−ジメチルアミノプロピル）ナフタルイミド  ２−ヒドロキシ−３−アリルオキシプロピル第四級塩（０．３８ｇ）を入れ、７５０ｒｐｍで撹拌しながら６５℃まで加熱した。その温度で、開始剤溶液１（３．６８ｇの脱イオン水中の０．５５ｇの過硫酸ナトリウム）、及び開始剤溶液２（２．４ｇの脱イオン水中の１．６ｇのメタ重亜硫酸ナトリウム）を、３．２５時間かけて、一定の流速で別々に加えた。開始剤の供給を始めた５分後に、５４．０ｇのアクリル酸、及び３６．０ｇの５０％の２−アクリルアミド−２−メチルプロパンスルホン酸ナトリウム塩溶液を、３時間かけて一定の流速で別々に加えた。３０分後、５０％の水酸化ナトリウム水溶液（０．８８ｇ）を加えた。モノマー及び開始剤の供給が完了したあと、反応を更に３０分間その温度に保った。
【０１２６】
例６：蛍光ポリマーＢ［０．２モル％の４−メトキシ−Ｎ−（３−Ｎ’，Ｎ’−ジメチルアミノプロピル）−ナフタルイミド  ２−ヒドロキシ−３−アリルオキシプロピル第四級塩／９６．１モル％のアクリル酸／３．７モル％の２−アクリルアミド−２−メチルプロパンスルホン酸］の合成
反応器に、脱イオン水（２４５．１ｇ）、及び４−メトキシ−Ｎ−（３−Ｎ’，Ｎ’−ジメチルアミノプロピル）ナフタルイミド  ２−ヒドロキシ−３−アリルオキシプロピル第四級塩（０．３８ｇ）を入れ、７５０ｒｐｍで撹拌しながら６５℃まで加熱した。その温度で、開始剤溶液１（３．３ｇの脱イオン水中の１．１ｇの過硫酸ナトリウム）、及び開始剤溶液２（６．１ｇの脱イオン水中の３．７ｇのメタ重亜硫酸ナトリウム）を、３．２５時間かけて、一定の流速で別々に加えた。開始剤の供給を始めた５分後に、８２．２ｇのアクリル酸、及び９．２ｇの５０％の２−アクリルアミド−２−メチルプロパンスルホン酸ナトリウム塩溶液を、３時間かけて一定の流速で別々に加えた。３０分後、５０％の水酸化ナトリウム水溶液（１．３３ｇ）を加えた。モノマー及び開始剤の供給が完了したあと、反応を更に３０分間その温度に保った。
【０１２７】
例７：蛍光ポリマー［０．０４モル％の５−アリルオキシ−４’−カルボキシ−１，８−ナフトイレン−１’，２’−ベンゾイミダゾール／４９．９８モル％のアクリル酸／４９．９８モル％のアクリルアミド］の合成
反応器に、脱イオン水（１２５ｇ）、及び５−アリルオキシ−４’−カルボキシ−１，８−ナフトイレン−１’，２’−ベンゾイミダゾール（０．４７４ｇ、１．１６ｍｍｏｌ）を入れ、７５０ｒｐｍで撹拌しながら６５℃まで加熱した。その温度で、開始剤溶液１（１９．５９ｇの脱イオン水中の３．５０ｇの過硫酸アンモニウム）、及び開始剤溶液２（３０．３０ｇの脱イオン水中の１０．４８ｇのメタ重亜硫酸ナトリウム）を、３．２５時間かけて一定の流速で別々に加えた。開始剤の供給を始めた５分後に、脱イオン水（１３．５７ｇ）、アクリル酸（９５．４３ｇ、１．３３ｍｏｌ）、４８．７％のアクリルアミド（１９３．２３ｇ、１．３３ｍｏｌ）、及び５０％の水酸化ナトリウム水溶液（４２．３ｇ、０．５２９ｍｏｌ）を含むモノマー溶液を、３時間かけて一定の流速で別々に加えた。モノマー及び開始剤の供給が完了したあと、反応を更に３０分間その温度に保った。生成物は、約１１．６ｋＤａの重量平均分子量を有していた。
【０１２８】
例８：蛍光ポリマー［０．０４モル％の６−ビニルベンジルオキシ−４’−カルボキシ−１，８−ナフトイレン−１’，２’−ベンゾイミダゾール／４９．９８モル％のアクリル酸／４９．９８モル％のアクリルアミド］の合成
メカニカルスターラー、サイドバッフル、及び還流凝縮器を備え、窒素パージした、１０００ｍＬの５口樹脂フラスコに、脱イオン水（１３３．９６ｇ）を入れ、撹拌しながら（８００ｒｐｍ）６５℃に加熱した。その温度で、開始剤溶液１（３０ｇの脱イオン水中の２．５６ｇの過硫酸アンモニウム）と、開始剤溶液２（３０ｇの脱イオン水中の７．７４ｇのメタ重亜硫酸ナトリウム）と、アクリル酸（８８．１２ｇ、１．２２モル）、４９．６％のアクリルアミド（１７７．５６ｇ、１．２２モル）、５０％の水酸化ナトリウム水溶液（３６．４ｇ、０．４５５モル）、及び６−ビニルベンジルオキシ−４’−カルボキシ−１，８−ナフトイレン−１’，２’−ベンゾイミダゾール（０．４２ｇ、０．９４３ｍｍｏｌ）からなるモノマー溶液とを、２時間かけて一定の流速で別々に加えた。モノマー及び開始剤の供給を完了したあと、反応を更に１時間その温度に保った。生成物は、約１５ｋＤａの重量平均分子量を有していた。
【０１２９】
例９：蛍光ポリマー［０．０４モル％の４−メトキシ−Ｎ−（３−Ｎ’，Ｎ’−ジメチルアミノプロピル）ナフタルイミド  ２−ヒドロキシ−３−アリルオキシプロピル第四級塩／４９．９８モル％のアクリル酸／４９．９８モル％のアクリルアミド］の合成
反応器に、脱イオン水（１２５ｇ）、及び４−メトキシ−Ｎ−（３−Ｎ’，Ｎ’−ジメチルアミノプロピル）ナフタルイミド  ２−ヒドロキシ−３−アリルオキシプロピル第四級塩（０．９５ｇ）を入れ、７５０ｒｐｍに撹拌しながら６５℃に加熱した。その温度で、開始剤溶液１（１９．５９ｇの脱イオン水中の３．５０ｇの過硫酸アンモニウム）、及び開始剤溶液２（３０．３０ｇの脱イオン水中の１０．４８ｇのメタ重亜硫酸ナトリウム）を、３．２５時間かけて一定の流速で別々に加えた。開始剤の供給を始めた５分後に、脱イオン水（１３．５７ｇ）、アクリル酸（９５．４３ｇ、１．３３モル）、４８．７％のアクリルアミド（１９３．２３ｇ、１．３３モル）、及び５０％の水酸化ナトリウム水溶液（４２．３ｇ、０．５２９モル）からなるモノマー溶液を、３時間かけて一定の流速で別々に加えた。モノマー及び開始剤の供給が完了したあと、反応を更に３０分間その温度に保った。生成物は、約１１．６ｋＤａの重量平均分子量を有していた。
【０１３０】
例１０：蛍光ポリマー［０．１３モル％の８−（アリルオキシ）−１，３，６−ピレントリスルホン酸／４９．９３５モル％のアクリル酸／４９．９３５モル％のアクリルアミド］の合成
サイドバッフルを備え、窒素パージした、１．０リットルの反応器に、蒸留水（１３０．３４ｇ、７．２４ｍｍｏｌ）を入れ、８００ｒｐｍで激しく撹拌しながら６０℃に加熱した。温度を６０℃に維持しつつ、アクリル酸（８８．１２ｇ、１．２２モル）、４９．６％のアクリルアミド（１７５．１６ｇ、１．２２ｍｏｌ）、及び１質量％の８−（アリルオキシ）−１，３，６−ピレントリスルホン酸からなるモノマー溶液（５０％のＮａＯＨ水溶液でｐＨ５に調整）と；開始剤溶液１（３０ｇの脱イオン水中の２．５６ｇの過硫酸アンモニウム）と；開始剤溶液２（２８．０ｇの脱イオン水中の７．７４ｇのメタ重亜硫酸ナトリウム）とを、２時間かけて一定の流速で別々に加えた。反応を、更に１時間６０℃に維持した。
【０１３１】
例１１：蛍光マーキング組成物
表１に掲げる成分に基づいて、一連の１４８の組成物を処方した。それぞれの溶液について、その透明性、沈殿物の存在／不存在を記録した。それぞれの成分について、試験した最も広い範囲、及び好ましい量を表２に与える。
【表２】
0006645989.tif 000011
【０１３２】
表３に示すように、蛍光マーキング組成物について成分を最適化した代表的処方を提供する。
【表３】
0006645989.tif 000012
【０１３３】
２つの異なるフィールド試験において、様々な高頻度接触物上でマーキング組成物を利用し、それらがゴースト標識を残したか、又は完全に除去可能であったか決定した。第一のフィールド試験において、８つの処方を、テーブル、ベッドレール、椅子の肘掛け、便座、キーボードリストレスト、及び浴室レールを含む病院の６つのＨＴＯで試験した。処方１及び２は、蛍光モノマー４−メトキシ−Ｎ−（３−Ｎ’，Ｎ’−ジメチルアミノプロピル）ナフタルイミド塩化アリル第四級塩を含むが、ポリマーを含まないものであった。処方３及び４は、蛍光ポリマーＡを含むものであった。処方５及び６は、蛍光ポリマーＢを含むものであった。処方７は、アクリル酸と、２−アクリルアミド−２−メチルプロパンスルホン酸とを含む非蛍光性ポリマーＣを含むものであった。処方８は、非蛍光性ポリマーＣ、及び蛍光モノマー４−メトキシ−Ｎ−（３−Ｎ’，Ｎ’−ジメチルアミノプロピル）ナフタルイミド塩化アリル第四級塩を含むものであった。
試験処方１〜８の組成を表４に示す。
【表４】
0006645989.tif 000013
【０１３４】
第一のフィールド試験において、約２ｍＬのそれぞれの処方をアプリケーターアンプル内に充填し、封止した。病院内で、アンプルの末端を開いて、製品が泡アプリケーターヘッドを通って流れることができるようにした。表面上にアプリケーターをしっかりと押下することによって、それぞれのＨＴＯ上に１つのスポットを作った。全ての表面に予めラベルを付けて、確実に正しく読めるようにした。
【０１３５】
サイトを処理してから、スポットを５〜１０分間乾燥させた。乾燥したら、出力３７５ｎｍの紫外線光源（１２ＬＥＤバルブＵＶフラッシュライト）を使用して、スポットを評価した。どのスポットが蛍光を発したか照合した後に、OxyCide（登録商標）防感染剤クリーナーで飽和したマイクロファイバークロスで、ＨＴＯの表面全体を拭いた。（OxyCide（登録商標）は、エコラボ社から商業的に入手可能な、過酸化水素／過酢酸ベースの抗菌組成物である）。洗浄した表面を乾燥させ、表面上のゴースト標識に関して、紫外線（３７５ｎｍ）を使用してサイトを評価した。予想したとおり、蛍光成分（モノマー又はポリマー）を有しない処方７を除き、全ての処方は蛍光を示した。蛍光を発した処方３、４、５及び６は、洗浄によって完全に除去され、いずれのＨＴＯにもゴースト標識を残さなかった。蛍光モノマーのみを含む処方１及び２は、蛍光を発したが、６つのＨＴＯのうち２つにゴースト標識を残した。したがって、蛍光ポリマーＡ及びＢは、公知の蛍光マーキング組成物によって観察されるゴースト標識の問題を解決した。フィールド試験１の結果を表５に示し、Ｎはゴースト標識が観察されなかったことを示し、Ｇはゴースト標識が観察されたことを示す。
【表５】
0006645989.tif 000014
【０１３６】
処方１〜８と、商業的に入手可能な処方（DAZO（登録商標）蛍光標識ゲル、エコラボ社）と、処方４に基づき防腐剤及び第二の界面活性剤を更に含む本発明のマーキング組成物とを使用して、病院において第二のフィールド試験を行った。それぞれの処方又は組成物を、４つのＨＴＯで試験した。表面を洗浄するために用いた防感染剤溶液が異なること以外は前述と同様にして、第二のフィールド試験を実施した。ここでは、処方を適用して乾燥させた後、EnCompass（登録商標）第四級防感染剤洗剤で飽和したマイクロファイバークロスでＨＴＯの表面を拭いた。EnCompass（登録商標）は、エコラボ社から商業的に入手可能である。
【０１３７】
前述のように、蛍光成分を欠く処方７は、蛍光性でない唯一の処方であった。処方１、２及び８は、テーブル上にゴースト標識を残すことがわかった。Dazo（登録商標）蛍光標識ゲルは、テーブル及びベッドレール上にゴースト標識を残した。これらの処方は、蛍光ポリマーではなく蛍光モノマー（処方１、２、及び８）、又は光学的増白剤（Dazo（登録商標）蛍光標識ゲル）を含むことに留意されたい。本発明の蛍光ポリマーを含む処方３、４、５及び６は、この試験における高頻度接触物のいずれにもゴースト標識を残さなかった。このフィールド試験は、公知の蛍光マーキング組成物によって観察されるゴースト標識の問題を解決する蛍光ポリマーの有用性を示す更なるデータを提供した。また、処方３、４、５及び６、並びに本発明の標識組成物の蛍光ポリマーにおいて、蛍光モノマー及び非蛍光性ポリマーの混合物である処方８と比較して、より良好な結果が得られた。フィールド試験２の結果を表６に示し、Ｎはゴースト標識が観察されなかったことを示し、Ｇはゴースト標識が観察されたことを示す。
【表６】
0006645989.tif 000015
【０１３８】
本発明又はその好ましい一つ若しくは複数の実施形態の部材を記載するとき、冠詞「a」、「an」、「the」、及び「said」は、一つ又は複数の部材があることを意味することを意図する。用語「含む（comprising）」、「含む（including）」、及び「有する（having）」は包括的であり、掲げられた部材以外の更なる部材があってもよいことを意味することを意図する。
【０１３９】
上記に鑑み、本発明のいくつかの目的が達成され、他の有利な結果が得られることが認められる。
【０１４０】
本発明の範囲を逸脱しない範囲内で、上記組成物及び方法に様々な変更をすることができるので、上記記載に含まれる全ての事項は、説明的であり、限定的でなく解釈されることが意図されている。以下、本発明の実施形態の例を列記する。
［１］
一つ又は複数の重合可能な蛍光モノマー単位、及び一つ又は複数の重合可能な非蛍光モノマー単位の重合から導かれた、水分散性蛍光ポリマーと；
溶媒と；
増粘剤と
を含む、蛍光マーキング組成物であって、
前記ポリマーは、２〜２０００ｋＤａの重量平均分子量を有し、
約３１０〜約４００ｎｍの光吸収スペクトル、及び約４００〜約７５０ｎｍの発光スペクトルを有する、
蛍光マーキング組成物。
［２］
前記モノマー単位が、構造（Ｉ）、（ＩＩ）、又は（ＩＩＩ）：
【化９】
0006645989.tif 000016
を有し、式中、
ｎは、１〜１０の整数であり；
Ａは、アルキル、アルコキシアルキル、アルキルアミドアルキル、アリール、又は存在せず；Ａが存在しない場合、Ｂは窒素であり、Ｂはイミド窒素に直接結合しており；
Ｂは硫黄又は窒素であり、Ｂが硫黄であるとき、Ｒ１０又はＲ１１のいずれか一方のみ存在し；
Ｄは、酸素、窒素、硫黄、又は存在せず、Ｄが存在しない場合、（ＣＨ２）ｎは環上の炭素に直接結合しており；
Ｒ３及びＲ４は、それぞれ独立して、スルホン酸若しくはその塩、カルボン酸若しくはその塩、アリルオキシ、又はビニルベンジルオキシであり、Ｒ３又はＲ４のうち一方がスルホン酸若しくはその塩、又はカルボン酸若しくはその塩である場合、他方は、アリルオキシ又はビニルベンジルオキシでなければならず；
Ｒ５は、アルキル、アルキルアミノ、ヒドロキシアルキル、又はアリルであり；
Ｒ６及びＲ７は、それぞれ独立してアルキルであり；
Ｒ８は、アリル、アルキル、ビニルベンジル、又は２−ヒドロキシ−３−アリルオキシプロピルであり；
Ｒ９は、水素、アルキル、アルコキシ、ハロゲン、スルホン酸若しくはその塩、ホスホン酸若しくはその塩、ジアルキルアミノ、アリルオキシ、又はビニルベンジルオキシであり；
Ｒ１０及びＲ１１は、それぞれ独立してアルキルであり；
Ｒ１２は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｘ−はアニオンである、
項目１に記載の組成物。
［３］
前記モノマー単位が構造（Ｉ）を有し、かつ４−メトキシ−Ｎ−（３−Ｎ’，Ｎ’−ジメチルアミノプロピル）ナフタルイミド塩化ビニルベンジル第四級塩である、項目２に記載の組成物。
［４］
前記モノマー単位が構造（Ｉ）を有し、かつ４−メトキシ−Ｎ−（３−Ｎ’，Ｎ’−ジメチルアミノプロピル）ナフタルイミド  ２−ヒドロキシ−３−アリルオキシプロピルクロリド第四級塩である、項目２に記載の組成物。
［５］
前記モノマー単位が構造（Ｉ）を有し、かつ４−メトキシ−Ｎ−（３−Ｎ’，Ｎ’−ジメチルアミノプロピル）ナフタルイミド塩化アリル第四級塩である、項目２に記載の組成物。
［６］
前記モノマー単位が構造（ＩＩ）を有し、かつＮ−アリル−４−（２−Ｎ’，Ｎ’−ジメチルアミノエトキシ）ナフタルイミドメチルサルフェート第四級塩である、項目２に記載の組成物。
［７］
前記モノマー単位が構造（ＩＩＩ）を有し、かつ５−アリルオキシ−４’−カルボキシ−１，８−ナフトイレン−１’，２’−ベンゾイミダゾール、又は６−ビニルベンジルオキシ−４’−カルボキシ−１，８−ナフトイレン−１’，２’−ベンゾイミダゾールである、項目２に記載の組成物。
［８］
前記モノマー単位が、構造（ＩＶ）又は（Ｖ）：
【化１０】
0006645989.tif 000017
を有し、式中、
Ａは、アルキル、アルコキシアルキル、アルキルアミドアルキル、アリール、又は存在せず；Ａが存在しない場合、Ｅは窒素であり、Ｅはイミド窒素に直接結合しており；
Ｅは硫黄又は窒素であり、Ｅが硫黄であるとき、Ｒ１又はＲ２のいずれか一方のみ存在し；
Ｄは、アルキル、アルコキシアルキル、アルコキシ、アルキルアミドアルキル、アルキルアミノ、ＮＨ、アリール、又は存在せず；
Ｒは、独立して水素又はアルキルであり；
Ｒ１及びＲ２は、それぞれ独立してアルキルであり；
Ｒ３は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｒ４は、アリル、アクリル、メタクリル、２−ヒドロキシ−３−アリルオキシプロピル、ビニルベンジル、２−アクリルオキシエチル、及び２−メタクリルオキシエチルであり；
Ｒ５は、それぞれ独立して、水素、ハロゲン、−ＮＯ２−、−Ｃ（Ｏ）ＯＨ若しくはその塩、−ＰＯ（ＯＨ）２若しくはその塩、−ＳＯ２（ＯＨ）若しくはその塩、又は−ＳＯ２（ＮＲ２）であり；
Ｘ−はアニオンであり；
Ｚは、−ＣＨ２−、−Ｃ（Ｏ）、−ＣＲ２−、−ＮＲ−、−ＮＲ２＋−、−Ｎ（ＯＨ）−、−Ｏ−、−Ｓ−、−Ｓ（Ｏ）−、又は−ＳＯ２である、
項目１に記載の組成物。
［９］
前記モノマー単位が構造（ＩＶ）を有し、かつスルホン化−Ｎ−（３−Ｎ’，Ｎ’−ジメチルアミノプロピル）ベンゾ（ｋ，ｌ）キサンテン−３，４−ジカルボキシルイミド  ２−ヒドロキシ−３−アリルオキシプロピル第四級塩である、項目８に記載の組成物。
［１０］
前記モノマー単位が構造（ＩＶ）を有し、かつスルホン化−Ｎ−（３−Ｎ’，Ｎ’−ジメチルアミノプロピル）ベンゾ（ｋ，ｌ）キサンテン−３，４−ジカルボキシルイミド塩化ビニルベンジル第四級塩である、項目８に記載の組成物。
［１１］
前記モノマー単位が構造（ＩＶ）を有し、かつスルホン化−Ｎ−（３−Ｎ’，Ｎ’−ジメチルアミノプロピル）ベンゾ（ｋ，ｌ）キサンテン−３，４−ジカルボキシルイミド塩化アリル第四級塩である、項目８に記載の組成物。
［１２］
前記蛍光モノマー単位が構造（Ｖ）を有し、かつＮ−（３−Ｎ’，Ｎ’−ジメチルアミノプロピル）ベンゾ（ｋ，ｌ）キサンテン−３，４−ジカルボキシルイミド塩化アリル第四級塩である、項目８に記載の組成物。
［１３］
前記モノマー単位（Ｇ）が構造（ＶＩ）又は（ＶＩＩ）：
【化１１】
0006645989.tif 000018
を有する、項目１に記載の組成物。
［１４］
前記ポリマーが、蛍光モノマー単位と、重合可能なモノマー単位（Ｑ）、（Ｗ）及び任意の（Ｓ）とのランダムポリマーであり、前記ポリマーは、式ＧａＱｊＷｔ、ＧａＱｖＷｆＳｃ、又はこれらの組み合わせを有し、
Ｇは、蛍光モノマー単位であり；
Ｑは、アクリル酸若しくはその塩、メタクリル酸若しくはその塩、マレイン酸若しくはその塩、クロトン酸若しくはその塩、無水マレイン酸、アクリルアミド、又はアクリルアミドメチルプロパンスルホン酸若しくはその塩であり；
Ｓは、Ｎ−スルホメタクリルアミド、又はＮ−スルホエチルアクリルアミドであり；
Ｑ及びＷの両者は同一ではないという条件の下、Ｗは、アクリル酸若しくはその塩、メタクリル酸若しくはその塩、イタコン酸若しくはその塩、マレイン酸若しくはその塩、無水マレイン酸、クロトン酸若しくはその塩、アクリルアミド、メタクリルアミド、ビニルスルホン酸、スチレンスルホネート、Ｎ−ｔｅｒｔ−ブチルアクリルアミド、Ｎ−イソプロピルアクリルアミド、Ｎ−ブトキシメチルアクリルアミド、Ｎ，Ｎ−ジメチルアクリルアミド、Ｎ，Ｎ−ジエチルアクリルアミド、ジメチルアミノエチルアクリレートメチルクロリド第四級塩、ジメチルアミノエチルアクリレートベンジルクロリド第四級塩、ジメチルアミノエチルアクリレートメチルサルフェート第四級塩、ジメチルアミノエチルメタクリレートメチルサルフェート第四級塩、ジメチルアミノエチルアクリルアミドメチルサルフェート第四級塩、ジメチルアミノプロピルアクリルアミドメチルサルフェート第四級塩、ジメチルアミノプロピルメタクリルアミドメチルサルフェート第四級塩、ジアリルジメチルアンモニウムクロリド、Ｎ−ビニルホルムアミド、ジメチルアミノエチルメタクリレート酸性塩、ジメチルアミノエチルメタクリレートメチルクロリド第四級塩、ジメチルアミノエチルメタクリレート塩化ベンジル第四級塩、メタクリルアミドプロピルトリメチルアンモニウムクロリド、アクリルアミドプロピルトリメチルアンモニウムクロリド、Ｎ，Ｎ’−メチレンビスアクリルアミド、トリアリルアミン、トリアリルアミンの酸性塩、エチレングリコールジメタクリレート、２−（ヒドロキシメチル）アクリル酸、２−ヒドロキシエチルアクリレート、２−ヒドロキシプロピルアクリレート、２−ヒドロキシプロピルメタクリレート、ジエチレングリコールジメタクリレート、トリエチレングリコールジメタクリレート、ポリエチレングリコールジメタクリレート、グリシジルメタクリレート、２−アクリルアミド−２−メチルプロパンスルホン酸若しくはその塩、ビニルアルコール、酢酸ビニル、又はＮ−ビニルピロリドンであり；
ａは、約０．００１〜約１０モルパーセントであり；
ｃは、約１〜約４０モルパーセントであり；
ｆは、約１〜約９７．９９９モルパーセントであり；
ｊは、０〜約９９．９９９モルパーセントであり；
ｔは、０〜約９９．９９９モルパーセントであり；
ｖは、０〜約９７．９９９モルパーセントであり；
ａ、ｊ、及びｔの合計は１００モルパーセントに等しく；
ａ、ｖ、ｆ、及びｃの合計は１００モルパーセントに等しい、
項目２〜１３のいずれか一項に記載の組成物。
［１５］
前記ポリマーは、式ＧａＱｊＷｔ又はＧａＱｖＷｆＳｃを有し、Ｑはアクリル酸である、項目１４に記載の組成物。
［１６］
前記ポリマーは式ＧａＱｊＷｔを有し、Ｑはアクリル酸であり、Ｗはアクリルアミドである、項目１４に記載の組成物。
［１７］
前記ポリマーは式ＧａＱｊＷｔを有し、Ｑはアクリル酸であり、Ｗは２−アクリルアミド−２−メチルプロパンスルホン酸である、項目１４に記載の組成物。
［１８］
前記ポリマーが式ＧａＱｖＷｆＳｃを有し、Ｑはアクリル酸であり、Ｗはアクリルアミドであり、ＳはＮ−スルホメチルアクリルアミドである、項目１４に記載の組成物。
［１９］
アクリル酸と、２−アクリルアミド−２−メチルプロパンスルホン酸と、４−メトキシ−Ｎ−（３−Ｎ’，Ｎ’−ジメチルアミノプロピル）−ナフタルイミド  ２−ヒドロキシ−３−アリルオキシプロピル第四級塩との重合から導かれた水分散性蛍光ポリマーを含む、蛍光マーキング組成物。
［２０］
前記モノマー単位が、構造（ＶＩＩＩ）又は（ＩＸ）：
【化１２】
0006645989.tif 000019
を有し、式中、Ｍは、水素、ナトリウム、カリウム、セシウム、ルビジウム、リチウム、又はアンモニウムであり；ｎは、整数１、２、３、４、６、又は９である、項目１に記載の組成物。
［２１］
構造（ＶＩＩＩ）を有する前記モノマー単位が、８−（アリルオキシ）−１，３，６−ピレントリスルホン酸、又はそのナトリウム塩、カリウム塩、セシウム塩、ルビジウム塩、リチウム塩、若しくはアンモニウム塩である、項目２０に記載の組成物。
［２２］
構造（ＩＸ）を有する前記モノマー単位が、８−（３−ビニルベンジルオキシ）−１，３，６−ピレントリスルホン酸、８−（４−ビニルベンジルオキシ）−１，３，６−ピレントリスルホン酸、又はこれらのナトリウム塩、カリウム塩、セシウム塩、ルビジウム塩、リチウム塩、これらのアンモニウム塩である、項目２０に記載の組成物。
［２３］
前記ポリマーは、蛍光モノマー単位と、重合可能なモノマー単位（Ｂ）、（Ｃ）及び（Ｄ）とのランダムポリマーであり、前記ポリマーが、式ＧｘＢｙ、ＧｘＢｊＣｋ、ＧｘＢｍＤｑ、ＧｘＢｒＣｓＤｔ、又はこれらの組み合わせを有し、
Ｂは、アクリル酸若しくはその塩、メタクリル酸若しくはその塩、マレイン酸若しくはその塩、無水マレイン酸、アクリルアミド、クロトン酸若しくはその塩、又はこれらの組み合わせであり；
Ｃは、メタクリル酸若しくはその塩、マレイン酸若しくはその塩、無水マレイン酸、クロトン酸若しくはその塩、イタコン酸若しくはその塩、アクリルアミド、メタクリルアミド、２−アクリルアミド−２−メチルプロパンスルホン酸若しくはその塩、ポリエチレングリコールモノメタクリレート、ビニルホスホン酸若しくはその塩、スチレンスルホン酸若しくはその塩、ビニルスルホン酸若しくはその塩、３−アリルオキシ−２−ヒドロキシプロパンスルホン酸若しくはその塩、Ｎ−アルキル（メタ）アクリルアミド、ｔ−ブチル（メタ）アクリレート、Ｎ−アルキル（メタ）アクリレート、Ｎ−アルカノール−Ｎ−アルキル（メタ）アクリレート、酢酸ビニル、２−ヒドロキシＮ−アルキル（メタ）アクリレート、アルキルビニルエーテル、アルコキシエチルアクリレート、Ｎ−アルカノール（メタ）アクリルアミド、Ｎ，Ｎ−ジアルキル（メタ）アクリルアミド、１−ビニル−２−ピロリジノン、又はこれらの組み合わせであり；
Ｄは、スルホメチルアクリルアミド、又はスルホエチルアクリルアミドであり；
Ｇは、蛍光モノマー単位であり；
ｊは、約１〜約９８モル％であり；
ｋは、約１．９９９〜約９８モル％であり；
ｍは、約１〜約９５モル％であり；
ｑは、約４．９９９〜約４０モル％であり；
ｒは、約１〜約８９．９９９モル％であり；
ｓは、約１〜約８９．９９９モル％であり；
ｔは、約５〜約４０モル％であり；
ｘは、約０．００１〜約１モル％であり；
ｙは、約９９．０００〜約９９．９９９モル％であり；
ｘ及びｙの合計は１００モル％に等しく；
ｘ、ｊ、及びｋの合計は１００モル％に等しく；
ｘ、ｍ、及びｑの合計は１００モル％に等しく；
ｘ、ｒ、ｓ、及びｔの合計は１００モル％に等しい、
項目２０〜２２のいずれか一項に記載の組成物。
［２４］
前記ポリマーが式ＧｘＢｙを有し、Ｂがアクリル酸又はその塩であるか；
前記ポリマーが式ＧｘＢｊＣｋを有し、Ｂはアクリル酸若しくはその塩であり、Ｃはアクリルアミドであるか；
前記ポリマーが式ＧｘＢｍＤｑを有し、Ｂはアクリル酸若しくはその塩であり、Ｄはスルホメチルアクリルアミドであるか；又は、
前記ポリマーが式ＧｘＢｒＣｓＤｔを有し、Ｂはアクリル酸若しくはその塩であり、Ｃはアクリルアミドであり、Ｄはスルホメチルアクリルアミドである、
項目２３に記載の組成物。
［２５］
前記組成物は、表面から前記組成物を除去した後に、前記組成物が適用された前記表面上に標識を残す程度に十分な量の、前記非蛍光性ポリマー内に封入された、コーティングされた、若しくは取り込まれた蛍光色素；又は前記非蛍光性ポリマーに共有結合した蛍光色素を更に含まない、項目１〜２４のいずれか一項に記載の組成物。
［２６］
前記組成物は、前記非蛍光性ポリマー内に封入された、コーティングされた、若しくは取り込まれた蛍光色素；又は前記非蛍光性ポリマーに共有結合した蛍光色素を更に含まない、項目１〜２５のいずれか一項に記載の組成物。
［２７］
前記溶媒が、水、アルコール、アルキレングリコールアルキルエーテル、ジアルキルエングリコールアルキルエーテル、又はこれらの組み合わせを含む、項目１〜２６のいずれか一項に記載の組成物。
［２８］
前記増粘剤が、キサンタンゴム、グアーゴム、変性グアー、多糖類、アルギナート、加工澱粉、ヒドロキシプロピルセルロース、ヒドロキシプロピルメチルセルロース、カルボキシメチルセルロース、ヒドロキシエチルセルロース、疎水性変性ヒドロキシエチルセルロース、疎水性変性ヒドロキシプロピルセルロース、ポリアクリレート、酢酸ビニル／アルコールコポリマー、カゼイン、ウレタンコポリマー、ジメチコンＰＥＧ−８ポリアクリレート、ポリ（ＤＬ−乳酸−グリコール酸共重合体）、ポリエチレングリコール、ポリプロピレングリコール、ペクチン、又はこれらの組み合わせを含む、項目１〜２７のいずれか一項に記載の組成物。
［２９］
前記組成物が界面活性剤を更に含み、前記界面活性剤は、非イオン性界面活性剤、アニオン性界面活性剤、カチオン性界面活性剤、両性界面活性剤、又はこれらの組み合わせを含む、項目１〜２８のいずれか一項に記載の組成物。
［３０］
前記両性界面活性剤が、アルキルアミンオキシド、Ｎ−アルキルアミノプロピオン酸、Ｎ−アルキル−β−イミノジプロピオン酸、イミダゾリンカルボキシレート、アルキルベタイン、アルキルアミドアミン、アルキルアミドベタイン、アルキルスルテイン、アルキルアンホジアセテート、アルキルアンホアセテート、アルキルスルホベタイン、ポリマースルホベタイン、アンホヒドロキシプロピルスルホネート、ホスファチジルコリン、ホスファチジルエタノールアミン、ホスファチジルセリン、スフィンゴミエリン、アルキルアミドプロピルホスファチジルＰＧ−ジモニウムクロリド、又はこれらの組み合わせを含む、項目２９に記載の組成物。
［３１］
前記非イオン性界面活性剤が、直鎖アルキルアルコキシレート、ポリアルキレンオキシド、アルキルフェノールアルコキシレート、分岐アルコールアルコキシレート、第二級アルコールアルコキシレート、ヒマシ油アルコキシレート、アルキルアミンアルコキシレート、脂肪酸アルコキシレート、ソルビトールオレアートアルコキシレート、脂肪酸アルカノールアミド、アルキルジアルカノールアミド、ポリアルキレングリコールアルキルアミド、又はこれらの組み合わせを含む、項目２９に記載の組成物。
［３２］
前記組成物が、防腐剤、ｐＨ調製剤、又はこれらの組み合わせを更に含む、項目１〜３１のいずれか一項に記載の組成物。
［３３］
前記防腐剤が、フェノキシアルカノール、ベンゾアート塩、アルキルクロロイソチアゾリノン、アルキルイソチアゾリノン、安息香酸塩、ソルビン酸塩、アルキルパラベン、グリセリン、グリコール、尿素、ヒダントイン、ベンザルコニウム塩、又はこれらの組み合わせを含む、項目３２に記載の組成物。
［３４］
前記組成物は、約１〜約３０質量％の前記蛍光ポリマーと；約６０〜約９９質量％の前記溶媒と；約０．０５〜約１質量％の前記増粘剤とを含む、即使用可能な処方である、項目１〜３３のいずれか一項に記載の組成物。
［３５］
前記組成物は、約４〜約２５質量％の前記蛍光ポリマーと；約５０〜約９５質量％の前記溶媒と；約０．１〜約０．４質量％の前記増粘剤と；約０．５〜約１０質量％の界面活性剤とを含む、即使用可能な処方である、項目１〜３３のいずれか一項に記載の組成物。
［３６］
前記組成物は、約８〜約１６質量％の蛍光ポリマーと；約１〜約６質量％の両性界面活性剤と；約０．１〜約０．４質量％の前記増粘剤と；約０．１〜約０．７質量％の防腐剤と；約６７〜約９１質量％の前記溶媒と；任意のｐＨ調製剤とを含む、項目１〜３３のいずれか一項に記載の組成物。
［３７］
場所が洗浄されたかどうか決定する方法であって、前記方法は：
溶媒及び水分散性蛍光ポリマーを含む蛍光マーキング組成物を、環境表面上の場所に適用することと；
前記環境表面を一又は複数回洗浄した後、前記場所に前記蛍光ポリマーが残っているかどうか決定することと
を含み、
前記水分散性蛍光ポリマーは、一つ若しくは複数の重合可能な蛍光モノマー単位と、一つ若しくは複数の重合可能な非蛍光モノマー単位との重合から導かれ、又は蛍光色素と非蛍光性ポリマーとの接合体である、
方法。
［３８］
前記水分散性蛍光ポリマーは、一つ又は複数の重合可能な蛍光モノマー単位と、一つ又は複数の重合可能な非蛍光モノマー単位との重合から導かれる、項目３７に記載の方法。
［３９］
場所が洗浄されたかどうか決定する方法であって、前記方法は、項目１〜３６のいずれか一項に記載の組成物を、環境表面上の場所に適用することと；前記環境表面を一又は複数回洗浄した後、前記場所に蛍光ポリマーが残っているかどうか決定することとを含む、方法。
［４０］
前記方法は、残存する前記蛍光ポリマーが蛍光を発するよう、前記場所を紫外線に暴露することを更に含む、項目３７〜３９のいずれか一項に記載の方法。
［４１］
前記方法は、前記場所を視覚的に観察して、前記蛍光ポリマーが前記場所に残存しているかどうか決定することを更に含む、項目４０に記載の方法。
［４２］
前記方法は、前記組成物の少なくとも一部を乾燥させることを更に含み、前記組成物を除去した後、前記組成物は前記場所に標識を残さない、項目３７〜４１のいずれか一項に記載の方法。
［４３］
前記環境表面を一又は複数回の洗浄した後、前記場所上の前記蛍光ポリマーの存在又は不存在を記録して、データを生成することと；前記データを報告に編集することとをさらに含む、項目３７〜４２のいずれか一項に記載の方法。
［４４］
前記場所は、トイレのハンドル、便座、差込み便器洗浄装置、蛇口ハンドル、ドアノブ若しくはドアハンドル、プッシュプレート、把持プレート、トイレ領域の手摺り、受話器、呼出しボタン、テーブル、椅子座席、椅子の肘掛け、ベッドの横板、ドレープ、室内照明スイッチ、コンピュータマウス、キーボードリストレスト、石鹸ディスペンサー、又はこれらの組み合わせである、項目３７〜４３のいずれか一項に記載の方法。
［４５］
表面が洗浄されたかどうか決定するためのキットであって、前記キットは：
項目１〜３６のいずれか一項に記載の組成物と；
前記組成物を分配するためのディスペンサー、又は前記組成物を表面に適用するためのアプリケーターと
を含む、キット。
［４６］
約３５０〜約４００ｎｍの波長を有する光を放出する紫外線光源を更に含む、項目４５に記載のキット。
［４７］
前記紫外線光源は、約３６５〜約３９５ｎｍの波長を有する光を放出する、項目４６に記載のキット。